(57)【特許請求の範囲】
【請求項１】
処理剤を含有する木材保存剤であって、
前記処理剤は、
有効成分が木材の表面に残存する第１の処理剤と、
有効成分が木材の内部に浸透する第２の処理剤と
を含有し、
前記第１の処理剤は、平均粒子径１μｍ以上であり、有効成分を含有する第１の粒子を含有し、
前記第２の処理剤は、平均粒子径１μｍ未満であり、有効成分を含有する第２の粒子を含有し、
前記第１の処理剤は、有効成分として、殺虫剤および／または忌避剤を含有し、
前記第２の処理剤は、有効成分として、防腐防かび剤を含有し、
前記第２の粒子は、疎水性の有効成分を疎水性の重合性ビニルモノマーで溶解することにより、疎水性溶液を調製し、水と乳化剤とを配合して乳化剤水溶液を調製し、前記疎水性溶液を前記乳化剤水溶液中に乳化し、前記重合性ビニルモノマーを、重合開始剤の存在下、ミニエマルション重合して重合体を生成することにより得られることを特徴とする、木材保存剤。
【請求項２】
前記第２の処理剤の、前記第１の処理剤および前記第２の処理剤の総量に対する割合が、６０質量％以上、９５質量％以下であることを特徴とする、請求項１に記載の木材保存剤。
【請求項３】
前記第２の処理剤に含有される有効成分の、前記第１の処理剤に含有される有効成分、および、前記第２の処理剤に含有される有効成分の総量に対する割合が、５５質量％以上、９５質量％以下であることを特徴とする、請求項１または２に記載の木材保存剤。
【請求項４】
前記防腐防かび剤は、有機ヨード系化合物および／またはトリアゾール系化合物を含有することを特徴とする、請求項１〜３のいずれか一項に記載の木材保存剤。
【請求項５】
前記第１の粒子は、有効成分が膜により内包されているマイクロカプセルであることを特徴とする、請求項１〜４のいずれか一項に記載の木材保存剤。
【請求項６】
前記第１の粒子は、
溶剤の不存在下において、疎水性、かつ、重合性ビニルモノマーに対して実質的に不溶性の有効成分を、疎水性の重合性ビニルモノマー中に分散することにより、疎水性スラリーを調製するスラリー化工程、
前記疎水性スラリーを水分散して水分散液を調製する水分散工程、および、
前記重合性ビニルモノマーを懸濁重合して、重合体を生成する重合工程
を備える製造方法により得られることを特徴とする、請求項１〜５のいずれか一項に記載の木材保存剤。
【請求項７】
前記第１の粒子は、
溶剤の不存在下において、疎水性の有効成分を、疎水性の重合性ビニルモノマー中に溶解することにより、疎水性溶液を調製する疎水性溶液調製工程、
前記疎水性溶液を水分散して水分散液を調製する水分散工程、および、
前記重合性ビニルモノマーを懸濁重合して、重合体を生成する重合工程
を備える製造方法により得られることを特徴とする、請求項１〜５のいずれか一項に記載の木材保存剤。
【請求項８】
前記第１の粒子において、前記疎水性の有効成分が前記重合体と相溶していることを特徴とする、請求項７に記載の木材保存剤。
【請求項９】
前記第１の粒子は、
前記重合体からなるマトリクスと、
前記マトリクスから分離し、前記疎水性の有効成分からなるドメインと
から形成される相分離構造を有していることを特徴とする、請求項７に記載の木材保存剤。
【請求項１０】
前記殺虫剤は、ネオニコチノイド系殺虫剤および／またはピレスロイド系殺虫剤を含有することを特徴とする、請求項１〜９のいずれか一項に記載の木材保存剤。
【請求項１１】
前記忌避剤は、カプサイシン類を含有することを特徴とする、請求項１〜１０のいずれか一項に記載の木材保存剤。
【請求項１２】
請求項１〜１１のいずれか一項に記載の木材保存剤を含有することを特徴とする、木材保護塗料。
【発明の詳細な説明】
【技術分野】
【０００１】
本発明は、処理剤、木材保存剤および塗料、詳しくは、処理剤と、それを含有する木材保存剤および塗料とに関する。
【背景技術】
【０００２】
従来、木材保存剤などの処理剤によって、木材などの被処理材を処理して、被処理材を保護することが知られている。
【０００３】
例えば、有効成分が木材の表面に残存する第１の製剤と、有効成分が木材の内部に浸透する第２の製剤とを含有する木材保存剤が提案されている（例えば、下記特許文献１参照。）。
【０００４】
特許文献１に記載の木材保存剤によれば、第１の製剤の有効成分が、木材の表面に残存するとともに、第２の製剤の有効成分が木材の内部に浸透するため、木材の表面および木材の内部の両方において、優れた効力を発現することができる。
【先行技術文献】
【特許文献】
【０００５】
【特許文献１】特開２００８−０８１４６６号公報
【発明の概要】
【発明が解決しようとする課題】
【０００６】
しかるに、木材保存剤などの処理剤の第２の製剤に、優れた効力持続効果が要求される場合がある。
【０００７】
しかし、特許文献１に記載の木材保存剤では、上記した要求を満足させることができない場合がある。
【０００８】
本発明の目的は、有効成分が被処理材の内部に浸透する第２の処理剤の効力持続効果に優れる処理剤、木材保存剤および塗料を提供することにある。
【課題を解決するための手段】
【０００９】
本発明者らは、上記目的の処理剤、木材保存剤および塗料について鋭意検討したところ、第２の処理剤に、平均粒子径１μｍ未満であり、有効成分を含有する第２の粒子を含有させることにより、第２の処理剤の効力持続効果を十分に高めることができるという知見を見出し、さらに研究を進めた結果、本発明を完成するに至った。
【００１０】
すなわち、本発明は、
（１）  有効成分が被処理材の表面に残存する第１の処理剤と、有効成分が被処理材の内部に浸透する第２の処理剤とを含有し、前記第１の処理剤は、平均粒子径１μｍ以上であり、有効成分を含有する第１の粒子を含有し、前記第２の処理剤は、平均粒子径１μｍ未満であり、有効成分を含有する第２の粒子を含有することを特徴とする、処理剤、
（２）  前記第２の処理剤の、前記第１の処理剤および前記第２の処理剤の総量に対する割合が、６０質量％以上、９５質量％以下であることを特徴とする、上記（１）に記載の処理剤、
（３）  前記第２の処理剤に含有される有効成分の、前記第１の処理剤に含有される有効成分、および、前記第２の処理剤に含有される有効成分の総量に対する割合が、５５質量％以上、９５質量％以下であることを特徴とする、上記（１）または（２）に記載の処理剤、
（４）  前記第２の粒子は、疎水性の有効成分を疎水性の重合性ビニルモノマーで溶解することにより、疎水性溶液を調製し、水と乳化剤とを配合して乳化剤水溶液を調製し、前記疎水性溶液を前記乳化剤水溶液中に乳化し、前記重合性ビニルモノマーを、重合開始剤の存在下、ミニエマルション重合して重合体を生成することにより得られることを特徴とする、上記（１）〜（３）のいずれか一項に記載の処理剤、
（５）  前記第２の処理剤は、有効成分として、防腐防かび剤を含有することを特徴とする、上記（１）〜（４）のいずれか一項に記載の処理剤、
（６）  前記防腐防かび剤は、有機ヨード系化合物および／またはトリアゾール系化合物を含有することを特徴とする、上記（５）に記載の処理剤、
（７）  前記第１の粒子は、有効成分が膜により内包されているマイクロカプセルであることを特徴とする、上記（１）〜（６）のいずれか一項に記載の処理剤、
（８）  前記第１の粒子は、溶剤の不存在下において、疎水性、かつ、重合性ビニルモノマーに対して実質的に不溶性の有効成分を、疎水性の重合性ビニルモノマー中に分散することにより、疎水性スラリーを調製するスラリー化工程、前記疎水性スラリーを水分散して水分散液を調製する水分散工程、および、前記重合性ビニルモノマーを懸濁重合して、重合体を生成する重合工程を備える製造方法により得られることを特徴とする、上記（１）〜（６）のいずれか一項に記載の処理剤、
（９）  前記第１の粒子は、溶剤の不存在下において、疎水性の有効成分を、疎水性の重合性ビニルモノマー中に溶解することにより、疎水性溶液を調製する疎水性溶液調製工程、前記疎水性溶液を水分散して水分散液を調製する水分散工程、および、前記重合性ビニルモノマーを懸濁重合して、重合体を生成する重合工程を備える製造方法により得られることを特徴とする、上記（１）〜（６）のいずれか一項に記載の処理剤、
（１０）  前記第１の粒子において、前記疎水性の有効成分が前記重合体と相溶していることを特徴とする、上記（９）に記載の処理剤、
（１１）  前記第１の粒子は、前記重合体からなるマトリクスと、前記マトリクスから分離し、前記疎水性の有効成分からなるドメインとから形成される相分離構造を有していることを特徴とする、上記（９）に記載の処理剤、
（１２）  前記第１の処理剤は、有効成分として、殺虫剤および／または忌避剤を含有することを特徴とする、上記（１）〜（１１）のいずれか一項に記載の処理剤、
（１３）  前記防虫剤は、ネオニコチノイド系殺虫剤および／またはピレスロイド系殺虫剤を含有することを特徴とする、上記（１２）に記載の処理剤、
（１４）  前記忌避剤は、カプサイシン類を含有することを特徴とする、上記（１２）に記載の処理剤。
（１５）  上記（１）〜（１４）のいずれか一項に記載の処理剤を含有することを特徴とする、木材保存剤、
（１６）  上記（１）〜（１４）のいずれか一項に記載の処理剤を含有することを特徴とする、塗料
である。
【発明の効果】
【００１１】
本発明の処理剤は、被処理材に対して、第２の処理剤の効力持続効果を向上させることができる。そのため、被処理材の内部において、優れた効力持続効果を発現することができる。
【００１２】
そのため、上記した処理剤を含有する本発明の木材保存剤によれば、第２の処理剤の有効成分が木材の内部に浸透しながら、木材の内部において、優れた効力持続効果を発現することができる。
【００１３】
また、上記した処理剤を含有する本発明の塗料によれば、第２の処理剤の有効成分が塗布対象の内部に浸透しながら、塗布対象の内部において、優れた効力持続効果を発現することができる。
【図面の簡単な説明】
【００１４】
【図１】図１は、第１のマルチドメイン型粒子の概略断面図を示す。
【図２】図２は、調製例２の第１のマルチドメイン型粒子のＴＥＭ写真の画像処理図を示す。
【図３】図３は、調製例３の第１の相溶系粒子のＴＥＭ写真の画像処理図を示す。
【図４】図４は、調製例８の第１の相溶系粒子のＴＥＭ写真の画像処理図を示す。
【図５】図５は、調製例１０の第１の相溶系粒子のＴＥＭ写真の画像処理図を示す。
【発明を実施するための形態】
【００１５】
１．  処理剤
本発明の処理剤は、有効成分が被処理材の表面に残存する第１の処理剤と、有効成分が被処理材の内部に浸透する第２の処理剤とを含有する。
【００１６】
２．  有効成分
有効成分としては、疎水性の抗生物活性化合物が挙げられる。抗生物活性化合物としては、例えば、重合性ビニルモノマー（後述）に対して実質的に不溶性の第１の抗生物活性化合物、例えば、重合性ビニルモノマーに対して実質的に相溶性の第２の抗生物活性化合物が挙げられる。これら第１の抗生物活性化合物および第２の抗生物活性化合物は、単独使用または２種以上併用することができる。
２−１．  第１の抗生物活性化合物
第１の抗生物活性化合物は、重合性ビニルモノマーに対して実質的に不溶性であって、具体的には、例えば、重合性ビニルモノマーに対する室温（２０〜３０℃、より具体的には、２５℃）における溶解度が極めて小さく、具体的には、室温の溶解度が、例えば、質量基準で、０．１質量部／（使用する）重合性ビニルモノマー（混合物）１００質量部（１０００ｐｐｍ）以下、好ましくは、０．０５質量部／（使用する）重合性ビニルモノマー（混合物）１００質量部（５００ｐｐｍ）以下である。
【００１７】
第１の抗生物活性化合物の分子量は、特に限定されない。
【００１８】
第１の抗生物活性化合物の融点は、例えば、８０℃以上、好ましくは、１００℃以上であり、また、金属原子を含まない化合物であれば、例えば、３００℃以下である。
【００１９】
第１の抗生物活性化合物は、例えば、殺虫（殺蟻を含む）、防虫（防蟻を含む）、殺菌、抗菌、防腐、除草、防藻、防かび、誘引および忌避などの抗生物活性を有する、殺虫剤（殺蟻剤を含む）、防虫剤（防蟻剤を含む）、殺菌剤、抗菌剤、防腐剤、除草剤、防藻剤、防かび剤、誘引剤および忌避剤などから選択される。
【００２０】
具体的には、第１の抗生物活性化合物として、例えば、殺虫剤としては、クロチアニジン（（Ｅ）−１−（２−クロロチアゾール−５−イルメチル）−３−メチル−２−ニトログアニジン）、チアクロプリド、チアメトキサム、ジノテフランなどのネオニコチノイド系殺虫剤、フルベンジアミド、クロラントラニリプロールなどのジアミド系、ジフルベンズロン、テフルベンズロン、クロルフルアズロン、テブフェノジド、メトキシフェノジド、シロマジンなどの昆虫成長制御剤、クロフェンテジンなどの殺ダニ剤、ピメトロジン、オレイン酸ナトリウムなどのその他合成薬剤などが挙げられる。例えば、殺菌剤としては、塩基性塩化銅、塩基性硫酸銅、オキシン銅などの銅系殺菌剤、金属銀などの銀系殺菌剤、ポリカーバメートなどの有機硫黄系殺菌剤、フサライド、トリシクラゾールなどのメラニン生合成阻害剤、チオファネートメチル、ＭＢＣ、ジエトフェンカルブなどのベンゾイミダゾール系殺菌剤、イソチアニルなどの酸アミド系殺菌剤、トリホリンなどのステロール生合成阻害剤、１，２−ベンズイソチアゾリン−３−オンなどのイソチアゾロン系殺菌剤、ジクロミジン、フルオルイミド、キャプタン、クロロタロニル、キノチメオアート、オキソリニック酸、ベンチアバリカルブイソプロピル、ジアゾファミド、ジンクピリチオンなどのその他合成阻害剤などが挙げられる。例えば、除草・防藻剤としては、ＤＣＭＵ、クミルロン、カルブチレートなどの尿素系薬剤、エトキシスルフロン、ハロスルフロンメチル、フラザスルフロン、ニコスルフロン、チフェンスルロンメチル、イマゾスルフロン、シクロスルファムロン、フルセトスルフロン、トリフロキシスルフロンナトリウム塩などのスルホニルウレア系薬剤、ＣＡＴ、アトラジン、トリアジフラム、レナシル、シブルトリン、テルブトリンなどのトリアジン系薬剤、グリホサートなどのアミノ酸系、フルミオキサジンなどのフェニルフタルイミド系、メソトリオンなどのトリケトン系、キノクラミン、ピリフタリドなどのその他薬剤などが挙げられる。
【００２１】
これら第１の抗生物活性化合物は、単独使用または２種以上併用することができる。
２−２．  第２の抗生物活性化合物
第２の抗生物活性化合物の分子量は、例えば、２００以上であり、また、例えば、６００以下、好ましくは、５００以下である。
【００２２】
第２の抗生物活性化合物の融点は、例えば、１００℃以下、好ましくは、９０℃以下、さらに好ましくは、８０℃以下である。
【００２３】
具体的には、第２の抗生物活性化合物は、殺菌、抗菌、防腐、防藻、防かび、殺虫、誘引および忌避などの抗生物活性を有する、殺菌剤、抗菌剤、防腐剤、防藻剤、防かび剤、除草剤、殺虫剤、誘引剤および忌避剤などから選択される。これら抗生物活性を有する化合物としては、例えば、有機ヨード系化合物、トリアゾール系化合物、カルバモイルイミダゾール系化合物、ジチオール系化合物、イソチアゾリン系化合物、ニトロアルコール系化合物、パラオキシ安息香酸エステルなどの殺菌防腐防藻防かび剤（防腐防かび剤を含む）、例えば、ピレスロイド系化合物、ネオニコチノイド系化合物、有機塩素系化合物、有機リン系化合物、カーバメート系化合物、オキサジアジン系化合物などの防蟻剤（殺蟻剤）などが挙げられる。
【００２４】
有機ヨード系化合物としては、例えば、３−ヨード−２−プロピニルブチルカルバメート（ＩＰＢＣ）、１−［［（３−ヨード−２−プロピニル）オキシ］メトキシ］−４−メトキシベンゼン、３−ブロモ−２，３−ジヨード−２−プロペニルエチルカーボネートなどが挙げられる。
【００２５】
トリアゾール系化合物としては、例えば、１−［２−（２，４−ジクロロフェニル）−４−ｎ−プロピル−１，３−ジオキソラン−２−イルメチル］−１Ｈ−１，２，４−トリアゾール（プロピコナゾール）、ビス（４−フルオロフェニル）メチル（１Ｈ−１，２，４−トリアゾール−１−イルメチルシラン（別称：フルシラゾール、１−［［ビス（４−フルオロフェニル）メチルシリル］メチル］−１Ｈ−１，２，４−トリアゾール）などが挙げられる。
【００２６】
カルバモイルイミダゾール系化合物としては、例えば、Ｎ−プロピル−Ｎ−［２−（２，４，６−トリクロロ−フェノキシ）エチル］イミダゾール−１−カルボキサミド（プロクロラズ）などが挙げられる。
【００２７】
ジチオール系化合物としては、例えば、４，５−ジクロロ−１，２−ジチオール−３−オンなどが挙げられる。
【００２８】
イソチアゾリン系化合物としては、例えば、２−ｎ−オクチル−４−イソチアゾリン−３−オン（ＯＩＴ）、５−クロロ−２−メチル−４−イソチアゾリン−３−オン（Ｃｌ−ＭＩＴ）などが挙げられる。
【００２９】
ニトロアルコール系化合物としては、例えば、２，２−ジブロモ−２−ニトロ−１−エタノール（ＤＢＮＥ）などが挙げられる。
【００３０】
パラオキシ安息香酸エステルとしては、例えば、パラオキシ安息香酸ブチル、パラオキシ安息香酸プロピルなどが挙げられる。
【００３１】
ピレスロイド系化合物としては、例えば、シロバナムシヨケギクより得られるピレトリン、シネリン、ジャスモリンなどのピレスロイド系殺虫剤が挙げられ、これらから誘導されるアレスリン、ビフェントリン、アクリナトリン、アルファシペルメトリン、トラロメトリン、シフルトリン（（ＲＳ）−α−シアノ−４−フルオロ−３−フェノキシベンジル−（１ＲＳ，３ＲＳ）−（１ＲＳ，３ＲＳ）−３−（２，２−ジクロロビニル）−２，２−ジメチルシクロプロパンカルボキシラート。詳しくは、異性体Ｉ（（１Ｒ−３Ｒ−αＲ）＋（１Ｓ−３Ｓ−αＳ））［融点：５７℃］、異性体ＩＩ（（１Ｒ−３Ｒ−Ｓ）＋（１Ｓ−３Ｓ−αＲ））［融点：７４℃］、異性体ＩＩＩ（（１Ｒ−３Ｓ−αＲ）＋（１Ｓ−３Ｒ−αＳ）））［融点：６６℃］の混合物）、シフェノトリン、プラレトリン、エトフェンプロックス（２−（４−エトキシフェニル）−２−メチルプロピル＝３−フェノキシベンジル＝エーテル）、シラフルオフェン、フェンバレレートなどのピレスロイド系殺虫剤も挙げられる。
【００３２】
ネオニコチノイド系化合物としては、例えば、（Ｅ）−Ｎ１−［（６−クロロ−３−ピリジル）メチル］−Ｎ２−シアノ−Ｎ１−メチルアセトアミジン（アセタミプリド）などが挙げられる。
【００３３】
有機塩素系化合物としては、例えば、ケルセンなどが挙げられる。
【００３４】
有機リン系化合物としては、例えば、ホキシム、ピリダフェンチオン、フェニトロチオン、テトラクロルビンホス、ジクロフェンチオン、プロペタンホスなどが挙げられる。
【００３５】
カーバメート系化合物としては、例えば、フェノブカルブ、プロポクスルなどが挙げられる。
【００３６】
オキサジアジン系化合物としては、例えば、インドキサカルブなどが挙げられる。
【００３７】
除草剤としては、例えば、ピラクロニル、ペンディメタリン、インダノファンなどが挙げられる。
【００３８】
殺虫剤としては、例えば、ピリプロキシフェンなどが挙げられる。
【００３９】
忌避剤としては、例えば、ディート、カプサイシン類などが挙げられる。好ましくは、カプサイシン類が挙げられる。カプサイシン類としては、例えば、カプサイシン（Ｎ−［（４−ヒドロキシ−３−メトキシフェニル）メチル］−８−メチル−６−ノネンアミド）、および、カプサイシン誘導体が挙げられる。カプサイシン誘導体としては、例えば、Ｎ−バニリルノナンアミド（ＶＮＡ）、ノニリックアシドバニリルアミド、デシリックアシドバニリルアミド、ノルジヒドロカプサイシン、ジヒドロカプサイシン、ホモジヒドロカプサイシン、ホモカプサイシンなどが挙げられる。カプサイシン類として、好ましくは、カプサイシン、ＶＮＡが挙げられる。
【００４０】
これら第２の抗生物活性化合物は、単独使用または２種以上併用することができる。
【００４１】
３．  第１の処理剤
第１の処理剤は、第１の粒子を含有する。
【００４２】
第１の粒子は、有効成分を含有しており、具体的には、例えば、有効成分が膜により内包されているマイクロカプセル、例えば、有効成分が重合体に分散された有効成分分散粒子、例えば、フロアブル粒子を含んでいる。
【００４３】
また、第１の粒子の平均粒子径は、メジアン径として算出され、１μｍ以上、好ましくは、５μｍ以上であり、また、例えば、１ｍｍ以下、好ましくは、１００μｍ以下である。
【００４４】
第１の粒子において、有効成分として、例えば、第１の抗生物活性化合物および第２の抗生物活性化合物が挙げられ、それらは、単独使用または併用することができる。例えば、第１の抗生物活性化合物の単独使用、あるいは、第１の抗生物活性化合物および第２の抗生物活性化合物の併用が挙げられる。
３−１．  マイクロカプセル
マイクロカプセルに内包される有効成分として、好ましくは、第１の抗生物活性化合物、より好ましくは、殺虫剤、さらに好ましくは、ネオニコチノイド系殺虫剤、とりわけ好ましくは、クロチアニジンが挙げられる。
【００４５】
そして、マイクロカプセルは、例えば、化学的方法、物理化学的方法、物理的および機械的方法など、公知の方法によって調製することができる。
【００４６】
化学的方法としては、例えば、界面重合法、インサイチュ重合法、液中硬化被膜法などが挙げられる。
【００４７】
界面重合法としては、例えば、多塩基酸ハライドとポリオールとを界面重合させてポリエステルからなる膜を形成する方法、多塩基酸ハライドとポリアミンとを界面重合させてポリアミドからなる膜を形成する方法、ポリイソシアネートとポリオールとを界面重合させてポリウレタンからなる膜を形成する方法、ポリイソシアネートとポリアミンとを界面重合させてポリウレアからなる膜を形成する方法などが挙げられる。
【００４８】
インサイチュ重合法では、例えば、スチレンとジビニルベンゼンとを共重合させてポリスチレン共重合体からなる膜を形成する方法、メチルメタクリレートとｎ−ブチルメタクリレートとを共重合させてポリメタクリレート共重合体からなる膜を形成する方法などが挙げられる。
【００４９】
液中硬化被膜法では、例えば、ゼラチン、ポリビニルアルコール、エポキシ樹脂、アルギン酸ソーダなどを液中で硬化させる方法が挙げられる。
【００５０】
物理化学的方法としては、例えば、単純コアセルベーション法、複合コアセルベーション法、ｐＨコントロール法、非溶媒添加法などの水溶液からの相分離法や、有機溶媒からの相分離法などのコアセルベーション法などが挙げられる。物理化学的方法において、膜形成成分としては、例えば、ゼラチン、セルロース、ゼラチン−アラビアゴムなどが挙げられる。また、ポリスチレンなどが用いられる界面沈降法などを挙げることもできる。
【００５１】
物理的および機械的方法としては、例えば、スプレードライング法、気中懸濁被膜法、真空蒸着被膜法、静電的合体法、融解分散冷却法、無機質壁カプセル化法などが挙げられる。物理的および機械的方法において、膜形成成分としては、例えば、ゼラチン、アラビアゴム、ポリビニルピロリドン、カルボキシメチルセルロース、メチルセルロース、アルギン酸ナトリウムなどが挙げられる。
【００５２】
好ましくは、マイクロカプセルを、界面重合法によって、調製する。このような界面重合法は、例えば、特開２００４−１８９７３４号公報の記載に準拠して、調製することができる。
【００５３】
マイクロカプセルにおいて、膜の厚みは、例えば、０．５μｍ以下であり、また、例えば、０．０１μｍ以上であり、その膜の質量割合は、有効成分１００質量部に対して、例えば、０．０１質量部以上、好ましくは、１質量部以上であり、また、例えば、１００質量部以下、好ましくは、５０質量部以下である。
【００５４】
マイクロカプセルの平均粒子径は、メジアン径として算出され、１μｍ以上、好ましくは、６μｍ以上、より好ましくは、１０μｍ以上であり、また、例えば、１００μｍ以下、好ましくは、３０μｍ以下である。
３−２．  有効成分分散粒子
有効成分分散粒子は、有効成分が重合体に分散された粒子であれば、有効成分の分散形態は特に限定されない。有効成分分散粒子としては、例えば、重合体と、重合体中に分散する有効成分とから形成される２相構造を有するマルチドメイン型粒子（第１のマルチドメイン型粒子）、例えば、重合体と有効成分とが相溶する均一相を有する第１の相溶系粒子が挙げられる。
【００５５】
（１）  重合体を生成するためのモノマー
重合体を生成するためのモノマーは、疎水性であって、例えば、ビニル基を少なくとも１つ分子内に有する重合性ビニルモノマーである。そのような重合性ビニルモノマーとしては、例えば、（メタ）アクリル酸エステル系モノマー、（メタ）アクリル酸系モノマー、芳香族ビニルモノマー、ビニルエステル系モノマー、マレイン酸エステル系モノマー、ハロゲン化ビニル、ハロゲン化ビニリデン、窒素含有ビニルモノマー、架橋性モノマーなどが挙げられる。
【００５６】
（メタ）アクリル酸エステル系モノマーとしては、例えば、メタクリル酸エステルおよび／またはアクリル酸エステルであって、具体的には、（メタ）アクリル酸メチル、（メタ）アクリル酸エチル、（メタ）アクリル酸ｎ−プロピル、（メタ）アクリル酸イソプロピル、（メタ）アクリル酸ｎ−ブチル、（メタ）アクリル酸イソブチル、（メタ）アクリル酸ｔｅｒｔ−ブチル、（メタ）アクリル酸ｎ−ペンチル、（メタ）アクリル酸ｎ−ヘキシル、（メタ）アクリル酸シクロヘキシルなどのアルキル部分が直鎖状、分岐状または環状の炭素数１〜６のアルキル部分を有する（メタ）アクリル酸アルキルエステルや、例えば、（メタ）アクリル酸２−メトキシエチルなどの（メタ）アクリル酸アルコキシアルキルエステル、例えば、（メタ）アクリル酸ヒドロキシエチルなどの（メタ）アクリル酸ヒドロキシアルキル、例えば、（メタ）アクリル酸グリシジルなどのエポキシ基含有（メタ）アクリル酸エステルなどが挙げられる。好ましくは、（メタ）アクリル酸アルキルエステルが挙げられ、より好ましくは、メタクリル酸メチルが挙げられる。
【００５７】
（メタ）アクリル酸系モノマーとしては、例えば、メタクリル酸（ＭＡＡ）、アクリル酸（ＡＡ）などが挙げられる。
【００５８】
芳香族ビニルモノマーとしては、例えば、スチレン（ビニルベンゼン）、ｐ−メチルスチレン、ｏ−メチルスチレン、α−メチルスチレン、エチレンビニルベンゼンなどのスチレン系モノマー（モノビニルベンゼン）などが挙げられる。
【００５９】
ビニルエステル系モノマーとしては、例えば、酢酸ビニル、プロピオン酸ビニルなどが挙げられる。
【００６０】
マレイン酸エステル系モノマーとしては、例えば、マレイン酸ジメチル、マレイン酸ジエチル、マレイン酸ジブチルなどが挙げられる。
【００６１】
ハロゲン化ビニルとしては、例えば、塩化ビニル、フッ化ビニルなどが挙げられる。
【００６２】
ハロゲン化ビニリデンとしては、例えば、塩化ビニリデン、フッ化ビニリデンなどが挙げられる。
【００６３】
窒素含有ビニルモノマーとしては、例えば、（メタ）アクリロニトリル、Ｎ−フェニルマレイミド、ビニルピリジンなどが挙げられる。
【００６４】
架橋性モノマーとしては、例えば、エチレングリコールジ（メタ）アクリレート（ＥＧＤＡ／ＥＧＤＭＡ）、ジエチレングリコールジ（メタ）アクリレートなどのモノまたはポリエチレングリコールジ（メタ）アクリレート、例えば、１，３−プロパンジオールジ（メタ）アクリレート、１，４−ブタンジオールジ（メタ）アクリレート、１，５−ペンタンジオールジ（メタ）アクリレートなどのアルカンジオールジ（メタ）アクリレート、例えば、トリメチロールプロパントリ（メタ）アクリレート、ペンタエリスリトールテトラ（メタ）アクリレート（ＰＥＴＡ／ＰＥＴＭ）などのアルカンポリオールポリ（メタ）アクリレートなどの（メタ）アクリレート系架橋性モノマー、例えば、アリル（メタ）メタクリレート、トリアリル（イソ）シアヌレートなどのアリル系モノマー、例えば、ジビニルベンゼン、トリビニルベンゼンなどの芳香族架橋性モノマーが挙げられる。好ましくは、モノまたはポリエチレングリコールジ（メタ）アクリレート、ジビニルベンゼン、より好ましくは、エチレングリコールジ（メタ）アクリレート、ジビニルベンゼンが挙げられる。
【００６５】
なお、モノマーは、異なる種類が併用される場合には、モノマー全体（つまり、異なる種類のモノマーの混合物）として実質的に疎水性である。モノマーは、具体的には、水に対する室温（２０〜３０℃、より具体的には、２５℃）における溶解度が極めて小さく、具体的には、室温における溶解度が、例えば、８質量部／水１００容量部（８０ｇ／Ｌ）以下、好ましくは、５質量部／水１００容量部（５０ｇ／Ｌ）以下、さらに好ましくは、３質量部／水１００容量部（３０ｇ／Ｌ）以下である。
【００６６】
重合体は、その重合体が第１のマルチドメイン型粒子の重合体とされるために、室温で堅牢な表面を有するために、ガラス転移温度が、例えば、３０℃以上、好ましくは、５０℃以上であり、このガラス転移温度となるように重合体のモノマー組成が選ばれる。
【００６７】
（２）  第１のマルチドメイン型粒子
第１のマルチドメイン型粒子において、有効成分の一例としては、例えば、第１の抗生物活性化合物、好ましくは、殺虫剤、より好ましくは、ネオニコチノイド系殺虫剤、さらに好ましくは、クロチアニジンが挙げられる。
【００６８】
Ａ．第１の抗生物活性化合物を含有する第１のマルチドメイン型粒子
次に、上記した有効成分を含有する第１のマルチドメイン型粒子について図１を参照して説明する。
【００６９】
第１のマルチドメイン型粒子は、図１に示すように、例えば、球状粒子として形成されている。第１のマルチドメイン型粒子１は、マトリクス２と、マトリクス２中に分散するドメイン３とから形成される２相構造を有する。
【００７０】
具体的には、第１のマルチドメイン型粒子１では、マトリクス２は、媒体あるいは連続相を形成しており、ドメイン３が孤立状に分散する。この第１のマルチドメイン型粒子１では、マトリクス２およびドメイン３は、互いに非相溶であって、互いに分離する相分離構造を形成する。また、第１のマルチドメイン型粒子１は、マトリクス２およびドメイン３を有するマルチドメイン構造あるいは海島構造（または多核構造）を有する。
【００７１】
具体的には、ドメイン３は、マトリクス２中において、分散相を形成する。ドメイン３の形状は、特に限定されず、例えば、不定形状、球状、塊状、板状など、適宜の形状に形成されている。ドメイン３の最大長さの平均値は、例えば、０．０５μｍ以上、好ましくは、０．１μｍ以上であり、また、例えば、２０μｍ以下、好ましくは、１０μｍ以下である。
【００７２】
マトリクス２は、第１のマルチドメイン型粒子１において、ドメイン３以外の領域にある。
【００７３】
また、第１のマルチドメイン型粒子１の表面には、マトリクス２およびドメイン３の両方が露出している。とりわけ、この第１のマルチドメイン型粒子１の表面には、有効成分が外方に突出するように露出しており、突出物４を構成している。突出物４は、懸濁重合体粒子の第１のマルチドメイン型粒子１としての初期徐放速度を速くする働き、および懸濁重合体粒子の乾燥粉体の耐ブロッキング性を著しく高める働きをする。突出物４の、懸濁重合体粒子の全表面に対する露出率（つまり、ドメイン３の露出率）は、第１のマルチドメイン型粒子１の全表面に対して、例えば、０．１％以上、好ましくは、１％以上であり、また、例えば、５０％以下、好ましくは、３０％以下である。マトリクス２の露出率は、第１のマルチドメイン型粒子１の全表面から突出物４の露出率を差し引いた割合である。
【００７４】
なお、この第１のマルチドメイン型粒子１の表面には、ドメイン３の一部がマトリクス２から脱離（脱落）することにより、穴６が形成される。穴６は、ドメイン３を構成する有効成分の形状に対応するように、形成されている。
【００７５】
マトリクス２は、上記したモノマーから生成される重合体からなる。
【００７６】
ドメイン３は、例えば、有効成分からなり、好ましくは、第１の抗生物活性化合物、より好ましくは、殺虫剤、さらに好ましくは、ネオニコチノイド系殺虫剤、とりわけ好ましくは、クロチアニジンからなる。
【００７７】
次に、この第１のマルチドメイン型粒子１の製造方法について説明する。
【００７８】
第１のマルチドメイン型粒子は、溶剤の不存在下において、疎水性、かつ、重合性ビニルモノマーに対して実質的に不溶性の有効成分を、疎水性の重合性ビニルモノマー中に分散することにより、疎水性スラリーを調製するスラリー化工程、疎水性スラリーを水分散して水分散液を調製する水分散工程、および、重合性ビニルモノマーを懸濁重合して、重合体を生成する重合工程を備える製造方法により得られる。以下、各工程について詳述する。
【００７９】
（スラリー化工程）
スラリー化工程では、溶剤の不存在下において、有効成分（好ましくは、第１の抗生物活性化合物）を、疎水性の重合性ビニルモノマー中に分散することにより、疎水性スラリーを調製する。
【００８０】
具体的には、上記した重合性ビニルモノマーおよび有効成分を配合し、溶剤（ヘキサン、トルエン、酢酸エチルなどの疎水性の有機溶剤）を配合することなく、攪拌する。
【００８１】
重合性ビニルモノマーの中に有効成分を分散するには、例えば、ペイントシェーカー、ホモディスパー（高速分散機）、ビーズミル（バッチ式ビーズミルを含む）、ボールミル、ロッドミルなどの分散機が用いられる。分散機は、単独使用または併用することができる。分散機として、好ましくは、広い粘度領域で使用可能で、大規模工業生産にも使用できるという観点から、バッチ式ビーズミルが用いられる。
【００８２】
上記した分散によって、有効成分は、湿式粉砕される。
【００８３】
有効成分の重合性ビニルモノマーに対する配合割合は、質量割合（つまり、有効成分の質量部／重合性ビニルモノマーの質量部）で、例えば、１／９９以上、好ましくは、１０／９０以上であり、また、例えば、９０／１０以下、好ましくは、７０／３０以下である。また、有効成分の疎水性スラリーにおける含有割合は、例えば、１質量％以上、好ましくは、１０質量％以上であり、また、例えば、９０質量％以下、好ましくは、７０質量％以下である。
【００８４】
また、上記した分散において、必要により、分散剤（第１の分散剤）を配合することもできる。分散剤としては、ノニオン系、アニオン系およびカチオン系の両親媒性オリゴマー型分散剤、ノニオン系界面活性剤（第１の界面活性剤）などが挙げられる。例えば、ノニオン系両親媒性高分子型分散剤としては、ＥＦＫＡ４００８、ＥＦＫＡ４００９（以上チバ・スペシャリティズ製ウレタン系高分子分散剤）、ＤＩＳＰＥＲＢＹＫ−２１６４、ＤＩＳＰＥＲＢＹＫ−１６４（以上ビック・ケミー社製顔料分散用官能基変性共重合体）、ＮＵＯＳＰＥＲＳＥ２００８、ＮＵＯＳＰＥＲＳＥ  ＦＡ−１９６、ＮＵＯＳＰＥＲＳＥ６５７（以上エレメンティス社製）、フローレンＤ−９０、ポリフローＫＬ−１００、ポリフローＫＬ−７００（以上共栄社化学社製）、ホモゲノールＬ−９５（花王社製）などが挙げられる。例えば、アニオン系両親媒性オリゴマー型分散剤としては、フローレンＧ−９００（共栄社化学社製カルボキシル基変性オリゴマー）、ディスパロンＤＡ−２３４、ディスパロンＤＡ−３２５、ディスパロンＤＡ−３７５、ディスパロンＤＡ−５５０、ディスパロンＡＱ−３３０（以上楠本化成社製ポリエーテルリン酸エステル塩）などが挙げられる。例えば、カチオン系の両親媒性オリゴマー型分散剤としては、ノプコスパース０９２（サンノプコ社製）などが挙げられる。例えば、ノニオン系界面活性剤としては、アモーゲンＣＢＨ（アルキルベタイン）、アモーゲンＳＨ（アルキルアミドベタイン）、ノイゲン１００Ｅ（ポリオキシエチレンオレイルエーテル）、ノイゲンＥＡ７３（ポリオキシエチレンドデシルフェニルエーテル）、ノイゲンＥＳ９９（モノオレイン酸ポリエチレングリコール）、ダイヤノールＣＭＥ（ヤシ油脂肪酸モノエタノールアミド）、ダイヤノール３００（ヤシ油脂肪酸モノエタノールジアミド）、ソルゲン３０（セスキオレイン酸ソルビタン）、ソルゲン４０（モノオレイン酸ソルビタン）、ソルゲン５０（モノステアリン酸ソルビタン）、エパン４２０（ポリオキシエチレンポリオキシプロピレングリコール）、エパン７２０（ポリオキシエチレンポリオキシプロピレングリコール）（以上花王社製）などが挙げられる。好ましくは、ノニオン系およびアニオン系の両親媒性高分子型分散剤が挙げられ、さらに好ましくは、顔料分散用官能基変性共重合体分散剤が挙げられる。
【００８５】
分散剤の配合割合は、有効成分に対して、例えば、０．１質量％以上、好ましくは、１質量％以上であり、また、例えば、４０質量％以下、好ましくは、２０質量％以下である。
【００８６】
疎水性スラリーにおける有効成分の平均粒子径は、例えば、５μｍ以下、好ましくは、２．５μｍ以下であり、また、例えば、０．０５μｍ以上、好ましくは、０．１μｍ以上である。
【００８７】
この方法では、例えば、疎水性スラリーの調製とともに、あるいは、疎水性スラリーの調製後に、重合開始剤を配合する。好ましくは、疎水性スラリーの調製後に、重合開始剤を、調製した疎水性スラリーに配合する。
【００８８】
重合開始剤は、懸濁重合で通常用いられるラジカル重合開始剤が挙げられ、具体的には、油溶性重合開始剤などが挙げられる。
【００８９】
油溶性重合開始剤としては、例えば、ジラウロイルパーオキシド、１，１，３，３−テトラメチルブチルパーオキシ−２−エチルヘキサノエート、ｔ−ヘキシルパーオキシ−２−エチルヘキサノエート、ジイソプロピルパーオキシジカーボネート、ベンゾイルパーオキシドなどの油溶性有機過酸化物、例えば、２，２’−アゾビスイソブチロニトリル、２，２’−アゾビス（２，４−ジメチルバレロニトリル）、２，２’−アゾビス（２−メチルブチロニトリル）などの油溶性アゾ化合物などが挙げられる。
【００９０】
重合開始剤は、単独使用または２種類以上併用することができる。
【００９１】
重合開始剤の配合割合は、重合性ビニルモノマー１００質量部に対して、例えば、０．０１質量部以上、好ましくは、０．１質量部以上であり、例えば、５質量部以下、好ましくは、３質量部以下である。油溶性重合開始剤の配合割合が上記上限を超える場合には、重合体の分子量が過度に低下する場合があり、上記下限に満たない場合には、転化率が十分に向上せず、未反応の重合性ビニルモノマーが数％以上残存する場合がある。
【００９２】
（水分散工程）      
次いで、疎水性スラリーを水分散（懸濁）させる。
【００９３】
すなわち、疎水性スラリーおよび水を配合し、均一に攪拌することにより、疎水性スラリーを水分散（懸濁）させる。これにより、疎水性スラリーの水分散（懸濁）液を得る。
【００９４】
疎水性スラリーの水分散では、好ましくは、分散剤（第２の分散剤）、界面活性剤（第２の界面活性剤）を配合する。
【００９５】
分散剤（第２の分散剤）としては、例えば、ポリビニルアルコール（ＰＶＡ）、ポリビニルピロリドン、ゼラチン、アラビアゴム、ヒドロキシエチルセルロース、ヒドロキシプロピルセルロース、カルボキシメチルセルロース、カチオン化澱粉、ポリアクリル酸およびそのナトリウム塩、スチレンマレイン酸コポリマーおよびそのナトリウム塩などの水溶性ポリマー、例えば、第三燐酸カルシウム、コロイダルシリカ、モンモリナイト、炭酸マグネシウム、水酸化アルミニウム、亜鉛華などの無機系分散剤などが挙げられる。
【００９６】
分散剤のうち、好ましくは、ポリビニールアルコール（ＰＶＡ）、第三燐酸カルシウムが挙げられる。さらに好ましくは、ポリビニールアルコール（ＰＶＡ）が挙げられる。
【００９７】
分散剤の配合割合は、疎水性スラリー１００質量部に対して、例えば、０．０１質量部以上、好ましくは、０．１質量部以上であり、また、例えば、１０質量部以下、好ましくは、５質量部以下である。
【００９８】
界面活性剤（第２の界面活性剤）は、ラジカル重合中の粒子の凝集を有効に防止するために、好ましくは、上記した分散剤と併用され、具体的には、ドデシルベンゼンスルホン酸ナトリウム、ラウリル硫酸ナトリウム、ジ−２−エチルヘキシルスルホコハク酸ナトリウム、ドデシルジフェニルエーテルジスルホン酸ナトリウム（アルキルジフェニルエーテルジスルホン酸ナトリウム）、ノニルジフェニルエーテルスルホン酸ナトリウム、芳香族スルホン酸とホルムアルデヒドとの縮合物の塩などのアニオン系界面活性剤、例えば、ポリオキシエチレンラウリルエーテル、ポリオキシエチレンノニルフェニルエーテル、ポリオキシエチレンモノステアレート、ポリオキシエチレンソルビタンモノオレート、ポリオキシエチレンポリオキシプロピレンブロックコポリマーなどのノニオン系界面活性剤などが挙げられる。好ましくは、ノニオン系界面活性剤、より好ましくは、ポリオキシエチレンポリオキシプロピレンブロックコポリマーが挙げられる。
【００９９】
界面活性剤の配合割合は、疎水性スラリー１００質量部に対して、例えば、０．０００１質量部以上、好ましくは、０．００１質量部以上であり、また、例えば、１．０質量部以下、好ましくは、０．１質量部以下である。
【０１００】
これら分散剤および界面活性剤は、例えば、疎水性スラリーおよび水の配合前または配合後のいずれにおいても、配合することができ、好ましくは、疎水性スラリーと配合する前の水に配合する。これにより、分散剤および界面活性剤の水溶液を調製する。
【０１０１】
上記した疎水性スラリーの水分散（懸濁）では、例えば、ホモミキサー（ホモミクサー）、超音波ホモジナイザー、加圧式ホモジナイザー、マイルダー、多孔膜圧入分散機などの分散機が用いられ、好ましくは、ホモミキサーが用いられる。
【０１０２】
水分散の条件は、適宜設定され、ホモミクサーを用いる場合には、その回転数を、例えば、１００ｒｐｍ以上、好ましくは、１０００ｒｐｍ以上であり、また、例えば、１００００ｒｐｍ以下、例えば、８０００ｒｐｍ以下に設定する。
【０１０３】
これによって、疎水性スラリーが水相に分散された水分散液を調製する。
【０１０４】
なお、水分散液に分散剤（第２の分散剤）が配合されている場合には、分散剤によって、水分散液中の疎水性スラリー液滴が安定化される。
【０１０５】
（重合工程）
重合工程では、重合性ビニルモノマーを懸濁重合して、重合体を生成する。重合性ビニルモノマーを懸濁重合するには、水分散液を所定温度に昇温する。懸濁重合では、水分散液の水分散状態が維持されるように、水分散液を攪拌しながら、重合性ビニルモノマーが反応（具体的には、ラジカル重合）して、重合性ビニルモノマーの重合体が生成される。懸濁重合は、原料となる重合性ビニルモノマーがすべて水分散粒子（疎水性液相）のみにあることから、インサイチュ（ｉｎ−ｓｉｔｕ）重合である。
【０１０６】
具体的には、懸濁重合は、水分散液を攪拌しながら加熱することにより、重合性ビニルモノマーがそのまま、水分散粒子中で重合を開始し、重合体を生成する。
【０１０７】
攪拌は、例えば、攪拌羽根を有する攪拌器によって実施できる。攪拌速度は、攪拌羽根の周速が、例えば、１０ｍ／分以上、好ましくは、２０ｍ／分以上であり、また、４００ｍ／分以下、好ましくは２００ｍ／分以下である。
【０１０８】
加熱温度が、例えば、４０℃以上、好ましくは、６０℃以上であり、また、例えば、１００℃以下、好ましくは、８０℃以下である。
【０１０９】
なお、有効成分が重合体と非相溶である状態で懸濁重合が進行する。
【０１１０】
加熱時間は、例えば、２時間以上、好ましくは、３時間以上であり、また、例えば、１２時間以下、好ましくは、８時間以下である。さらに、所定温度に加熱後、その温度を所定時間維持し、その後、加熱および温度維持を繰り返すことにより、段階的に加熱することもできる。
【０１１１】
懸濁重合において、有効成分は、重合性ビニルモノマーに対して実質的に不溶性であり、有効成分は、重合開始から重合終了後まで、重合性ビニルモノマーおよび／または重合体に対して、非相溶状態を維持している。そのため、図１に示すように、得られる第１のマルチドメイン型粒子１は、マトリクス２およびドメイン３から形成される２相構造を有する。また、有効成分の一部は、第１のマルチドメイン型粒子１の内部から表面に露出しており、突出物４を構成する。
【０１１２】
その後、重合後の水分散液を、例えば、放冷などによって冷却し、１００目（メッシュ）の濾布などで濾過することにより、第１のマルチドメイン型粒子の水分散液（懸濁液）を得る。
【０１１３】
冷却温度は、例えば、室温（２０〜３０℃、より具体的には、２５℃）である。
【０１１４】
得られた第１のマルチドメイン型粒子の平均粒子径は、メジアン径として算出され、１μｍ以上、好ましくは、５μｍ以上であり、また、例えば、１ｍｍ以下、好ましくは、１００μｍ以下である。
【０１１５】
Ｂ．第２の抗生物活性化合物を含有する第１のマルチドメイン型粒子
また、第１のマルチドメイン型粒子に含有される有効成分の他の例として、例えば、第２の抗生物活性化合物を挙げることができ、好ましくは、忌避剤、より好ましくは、カプサイシン類、さらに好ましくは、カプサイシン、ＶＮＡが挙げられる。
【０１１６】
上記した第２の抗生物活性化合物を含有する第１のマルチドメイン型粒子では、第２の抗生物活性化合物（好ましくは、カプサイシン、ＶＮＡ）では、重合性ビニルモノマーから生成される重合体に対して、非相溶（非溶解）となっている。つまり、このような第１のマルチドメイン型粒子では、第２の抗生物活性化合物（好ましくは、カプサイシン、ＶＮＡ）の相と、重合体の相とが互いに分離する相分離構造が形成される。重合体は、マトリクスを形成し、第２の抗生物活性化合物（好ましくは、カプサイシン、ＶＮＡ）は、マトリクス中に分散するドメインを形成している。
【０１１７】
このような第２の抗生物活性化合物を含有する第１のマルチドメイン型粒子を得るには、第２の抗生物活性化合物（好ましくは、カプサイシン、ＶＮＡ）を、溶剤の不存在下、疎水性の重合性ビニルモノマーで溶解することにより、疎水性溶液を調製し、その疎水性溶液を水分散させ、重合性ビニルモノマーを、油溶性重合開始剤の存在下、ラジカル重合して、重合体を生成する。
【０１１８】
疎水性溶液の水分散では、必要により、後述する乳化剤および／または分散剤が配合される。
【０１１９】
第２の抗生物活性化合物（好ましくは、カプサイシン、ＶＮＡ）は、重合開始時には、疎水性の重合性ビニルモノマーに対して溶解しており、ラジカル重合が進行するに従って重合体から析出して、重合体からなるマトリクス中に分散して、ドメインを形成する。
【０１２０】
このようにして得られた第１のマルチドメイン型粒子は、例えば、スプレードライで粉剤とされる。遠心分離、フルタープレスなどで固液分離し、必要に応じ、洗浄後、例えば、流動乾燥、棚乾燥などにより、乾燥し、必要に応じ、アトマイザー、フェザーミルなどで解砕、振動篩などで分級して、粉剤または粒剤などの公知の剤型に製剤化して用いることもできる。あるいは、第１の処理剤が、水系であれば、水分散液（懸濁液）を、そのままの状態（懸濁液）、つまり、懸濁剤として用いることもできる。
【０１２１】
（３）第１の相溶系粒子
第１の相溶系粒子において、有効成分として、好ましくは、重合性ビニルモノマーから生成される重合体に対して実質的に相溶性である第２の抗生物活性化合物、より好ましくは、殺虫剤および防腐防カビ剤から選択される少なくとも１つが挙げられ、さらに好ましくは、ピレスロイド系殺虫剤および有機ヨード系化合物から選択される少なくとも１つが挙げられ、とりわけ好ましくは、エトフェンプロックスおよびＩＰＢＣから選択される少なくとも１つが挙げられる。
【０１２２】
第１の相溶系粒子は、有効成分を疎水性の重合性ビニルモノマー中に溶解させて、疎水性液を調製し、疎水性液を水分散して水分散液を調製し、重合性ビニルモノマーを懸濁重合して、重合体を生成して、平均粒子径１μｍ以上の重合体を生成することにより得られる。つまり、第１の相溶系粒子は、溶剤の不存在下において、疎水性の有効成分を、疎水性の重合性ビニルモノマー中に溶解することにより、疎水性溶液を調製する疎水性溶液調製工程、疎水性溶液を水分散して水分散液を調製する水分散工程、および、重合性ビニルモノマーを懸濁重合して、平均粒子径１μｍ以上の重合体を生成する重合工程を備える製造方法により得られる。そして、第１の相溶系粒子では、疎水性の有効成分が重合体と相溶している。
【０１２３】
第１の相溶系粒子の製造方法およびそれにより得られる第１の相溶系粒子は、特開２０１１−７９８１６号公報に詳細に記載されている。
３−３．フロアブル粒子
フロアブル粒子において、有効成分として、好ましくは、第２の抗生物活性化合物、より好ましくは、防腐防カビ剤、さらに好ましくは、有機ヨード系化合物、とりわけ好ましくは、ＩＰＢＣが挙げられる。
【０１２４】
フロアブル粒子は、水に不溶の固体の微粒子状の有効成分そのものである。フロアブル粒子は、水が／または水に配合されることによって、有効成分が水中に分散することが可能な粒子である。
【０１２５】
フロアブル粒子において、有効成分は、例えば、水、界面活性剤および増粘剤などとともに、フロアブル剤として調製されることができる。
【０１２６】
フロアブル剤の調製方法および上記した各成分については、特開２００８−８１４６６号公報に詳細に記載されている。
３−４．第１の粒子の組合せ
上記した第１の粒子は、単独使用または２種以上併用することができる。
【０１２７】
第１の粒子として、好ましくは、マイクロカプセルの単独使用（後述する第１の態様に対応）、有効成分分散粒子の単独使用（後述する第２の態様、第３の態様および第８の態様に対応）、マイクロカプセルおよび有効成分分散粒子の併用（後述する第４の態様および第１０の態様に対応）、マイクロカプセルおよびフロアブル粒子の併用（後述する第５の態様に対応）、異なる有効成分分散粒子の併用（後述する第６の態様および第１０の態様に対応）、有効成分分散粒子およびフロアブル粒子の併用（後述する第７の態様および第９の態様に対応）が挙げられる。
【０１２８】
第１の粒子として、より好ましくは、マイクロカプセルの単独使用（後述する第１の態様に対応）、第１のマルチドメイン型粒子の単独使用（後述する第２の態様に対応）、第１の相溶系粒子の単独使用（後述する第３の態様に対応）、マイクロカプセルおよび第１の相溶系粒子の併用（後述する第４の態様および第１０の態様に対応）、マイクロカプセルおよびフロアブル粒子の併用（後述する第５の態様に対応）、第１のマルチドメイン型粒子および第１の相溶系粒子の併用（後述する第６の態様および第１０の態様に対応）、異なる複数（具体的には、２）種類の有効成分を含有する第１の相溶系粒子の併用（後述する第８の態様に対応）が挙げられる。
【０１２９】
第１の粒子として、さらに好ましくは、マイクロカプセルの単独使用（後述する第１の態様に対応）、第１のマルチドメイン型粒子の単独使用（後述する第２の態様に対応）、同一種類の第１の相溶系粒子の単独使用（後述する第３の態様に対応）が挙げられる。
【０１３０】
４．  第２の処理剤
第２の処理剤は、第２の粒子を含有する。
【０１３１】
第２の粒子は、有効成分を含有しており、第２の粒子としては、例えば、重合体と有効成分（好ましくは、第２の抗生物活性化合物）とが相溶する均一相を有する第２の相溶系粒子が挙げられる。
【０１３２】
第１の相溶系粒子および第２の相溶系粒子は、いずれも、重合体と有効成分とが相溶する均一相を有する一方、第１の相溶系粒子の平均粒子径は、１μｍ以上であるのに対し、第２の相溶系粒子の平均粒子径は、１μｍ未満である。
【０１３３】
具体的には、第２の処理剤の平均粒子径は、メジアン径として算出され、１μｍ未満、好ましくは、７５０ｎｍ以下、さらに好ましくは、５００ｎｍ以下、とりわけ好ましくは、４００ｎｍ以下であり、また、例えば、１０ｎｍ以上、好ましくは、５０ｎｍ以上である。
【０１３４】
第２の相溶系粒子は、疎水性の有効成分を疎水性の重合性ビニルモノマーで溶解することにより、疎水性溶液を調製し、水と乳化剤とを配合して乳化剤水溶液を調製し、疎水性溶液を乳化剤水溶液中に乳化し、重合性ビニルモノマーを、重合開始剤の存在下、ミニエマルション重合して重合体を生成することにより得られる。
【０１３５】
第２の相溶系粒子において、有効成分として、第２の抗生物活性化合物が挙げられ、好ましくは、防腐防かび剤が挙げられ、より好ましくは、有機ヨード系化合物、トリアゾール系化合物が挙げられる。有効成分は、単独使用または２種類以上併用することができ、有機ヨード系化合物およびトリアゾール系化合物のそれぞれの単独使用、あるいは、それらの併用、具体的には、プロピコナゾールの単独使用、ＩＰＢＣおよびプロピコナゾールの併用が挙げられる。
【０１３６】
第２の相溶系粒子の製造方法において、有効成分が第２の抗生物活性化合物であれば、第２の抗生物活性化合物は、ミニエマルション重合におけるハイドロホーブ（コスタビライザー）として作用し、具体的には、ミニエマルション重合におけるミニエマルション（後述）の安定化に寄与することにより、オストワルド熟成を防止して、ミニエマルション粒子の肥大化（粒子径の増大）を抑制する。
【０１３７】
重合性ビニルモノマーは、上記した重合性ビニルモノマーと同一のものが挙げられ、好ましくは、（メタ）アクリル酸エステル系モノマー、（メタ）アクリル酸系モノマー、架橋性モノマーが挙げられる。重合性ビニルモノマーは、単独使用または２種以上併用することができる。
【０１３８】
重合性ビニルモノマーが（メタ）アクリル酸エステル系モノマーおよび架橋性モノマーを含有する場合には、（メタ）アクリル酸エステル系モノマーの配合割合は、架橋性モノマーの残部であり、架橋性モノマーの配合割合は、重合性ビニルモノマー１００質量部に対して、例えば、１質量部以上、好ましくは、２質量部以上、さらに好ましくは、５質量部以上であり、また、例えば、８０質量部以下、好ましくは、５０質量部以下、さらに好ましくは、２０質量部以下である。
【０１３９】
重合性ビニルモノマーが（メタ）アクリル酸エステル系モノマー、（メタ）アクリル酸系モノマーおよび架橋性モノマーを含有する場合には、（メタ）アクリル酸系モノマーの配合割合は、重合性ビニルモノマー１００質量部に対して、例えば、１質量部以上、好ましくは、２質量部以上であり、また、例えば、２０質量部以下、好ましくは、１０質量部以下であり、架橋性モノマーの配合割合は、重合性ビニルモノマー１００質量部に対して、例えば、１質量部以上、好ましくは、２質量部以上、さらに好ましくは、５質量部以上であり、また、例えば、８０質量部以下、好ましくは、５０質量部以下、さらに好ましくは、２０質量部以下である。（メタ）アクリル酸エステル系モノマーの配合割合は、架橋性モノマーの残部である。
【０１４０】
また、有効成分および重合性ビニルモノマーとして、溶解度パラメータδの双極子間力項δｐ，ｃｏｍｐｏｎｅｎｔが、例えば、２［（Ｊ／ｃｍ３）１／２］以上、好ましくは、３［（Ｊ／ｃｍ３）１／２］以上、例えば、８［（Ｊ／ｃｍ３）１／２］以下、好ましくは、７［（Ｊ／ｃｍ３）１／２］以下であり、溶解度パラメータδの水素結合力項δｈ，ｃｏｍｐｏｎｅｎｔが、例えば、５．５［（Ｊ／ｃｍ３）１／２］以上、好ましくは、５．８［（Ｊ／ｃｍ３）１／２］以上、例えば、９．５［（Ｊ／ｃｍ３）１／２］以下である有効成分と、溶解度パラメータδの双極子間力項δｐ，ｐｏｌｙｍｅｒが、例えば、５［（Ｊ／ｃｍ３）１／２］以上、例えば、７［（Ｊ／ｃｍ３）１／２］以下、６．５［（Ｊ／ｃｍ３）１／２］以下であり、溶解度パラメータδの水素結合力項δｈ，ｐｏｌｙｍｅｒが、例えば、８［（Ｊ／ｃｍ３）１／２］以上、好ましくは、８．５［（Ｊ／ｃｍ３）１／２］以上、例えば、１０［（Ｊ／ｃｍ３）１／２］以下である重合体を生成する重合性ビニルモノマーとの組合せが選択される。
【０１４１】
溶解度パラメータδの双極子間力項δｐおよび水素結合力項δｈは、Ｈａｎｓｅｎで定義され、ｖａｎ  Ｋｒｅｖｅｌｅｎ  ａｎｄ  Ｈｏｆｔｙｚｅｒ法で算出され、具体的には、特開２０１１−７９８１６号公報に詳述されている。
【０１４２】
なお、各項δ（δｐおよびδｈ）の添字ｃｏｍｐｏｎｅｎｔおよびｐｏｌｙｍｅｒは、有効成分および重合体をそれぞれ示す。
【０１４３】
重合体の双極子間力項δｐ，ｐｏｌｙｍｅｒおよび／または水素結合力項δｈ，ｐｏｌｙｍｅｒが上記範囲に満たないと、重合体の疎水性が過度に高くなり、有効成分との十分な相溶性を得ることができない場合があり、たとえ相溶性を得ることができた場合でも、有効成分がミニエマルション重合中に徐放性粒子外へ漏出して、有効成分を十分内包した徐放性粒子の合成が困難となる場合がある。
【０１４４】
一方、重合体の双極子間力項δｐ，ｐｏｌｙｍｅｒおよび／または水素結合力項δｈ，ｐｏｌｙｍｅｒが上記範囲を超えると、重合体の親水性が過度に高くなり、有効成分との十分な相溶性が得ることができない場合があり、たとえ相溶性を得ることができたとしても、ミニエマルション重合における水相との界面自由エネルギーが低くなり、有効成分がミニエマルション重合中に徐放性粒子外へ漏出して、有効成分を十分内包した徐放性粒子の合成が困難となる場合がある。
【０１４５】
他方、有効成分の双極子間力項δｐ，ｃｏｍｐｏｎｅｎｔおよび／または水素結合力項δｈ，ｃｏｍｐｏｎｅｎｔが上記範囲に満たないと、有効成分の疎水性が過度に高くなり、重合体との十分な相溶性を得ることができない場合がある。
【０１４６】
一方、有効成分の双極子間力項δｐ，ｃｏｍｐｏｎｅｎｔおよび／または水素結合力項δｈ，ｃｏｍｐｏｎｅｎｔが上記範囲を超えると、有効成分の親水性が過度に高くなり、有効成分が徐放性粒子外へ漏出し易く、有効成分を十分に内包した徐放性粒子の合成が困難となる場合がある。
【０１４７】
さらに、溶解度パラメータδにおいて、重合体の双極子間力項δｐ，ｐｏｌｙｍｅｒから有効成分の双極子間力項δｐ，ｃｏｍｐｏｎｅｎｔを差し引いた値Δδｐ（＝δｐ，ｐｏｌｙｍｅｒ−δｐ，ｃｏｍｐｏｎｅｎｔ）は、例えば、−１．１〜２．８［（Ｊ／ｃｍ３）１／２］である。
【０１４８】
また、重合体の水素結合力項δｈ，ｐｏｌｙｍｅｒから有効成分の水素結合力項δｈ，ｃｏｍｐｏｎｅｎｔを差し引いた値Δδｈ（＝δｈ，ｐｏｌｙｍｅｒ−δｈ，ｃｏｍｐｏｎｅｎｔ）は、例えば、−０．１〜４．２［（Ｊ／ｃｍ３）１／２］である。
【０１４９】
ΔδｐおよびΔδｈが上記した範囲内にあれば、有効成分および重合体の優れた相溶性を確保して、優れた徐放性を確保することができる。
【０１５０】
有効成分の双極子間力項δｐ，ｃｏｍｐｏｎｅｎｔおよび水素結合力項δｈ，ｃｏｍｐｏｎｅｎｔが上記した範囲内であり、かつ、重合体の双極子間力項δｐ，ｐｏｌｙｍｅｒおよび水素結合力項δｈ，ｐｏｌｙｍｅｒが上記した範囲内であれば、有効成分は、ミニエマルション重合中、徐放性粒子から漏出せずに重合体と相溶していると定義される。つまり、有効成分は、重合体に含有されている。
【０１５１】
乳化剤は、例えば、ジオクチルスルホコハク酸ナトリウム、ドデシルベンゼンスルホン酸ナトリウム、ラウリル硫酸ナトリウム、ドデシルジフェニルエーテルジスルホン酸ナトリウム、ノニルジフェニルエーテルスルホン酸ナトリウム、ポリオキシエチレンアルキルエーテル硫酸エステルナトリウム塩などのアニオン系乳化剤が挙げられる。
【０１５２】
また、乳化剤として、例えば、ポリオキシアルキレンアルキルエーテル、ポリオキシアルキレンアルキルアリールエーテル、ポリオキシアルキレンアラルキルアリールエーテル、ポリオキシアルキレンブロックコポリマー、ポリオキシアルキレンアリールエーテルなどのノニオン系乳化剤が挙げられる。
【０１５３】
ポリオキシアルキレンアルキルエーテルとしては、例えば、ポリオキシエチレンアルキルエーテルなどが挙げられる。
【０１５４】
ポリオキシアルキレンアルキルアリールエーテルとしては、例えば、ポリオキシエチレンノニルフェニルエーテル、ポリオキシエチレンオクチルフェニルエーテルなどが挙げられる。
【０１５５】
ポリオキシアルキレンアラルキルアリールエーテルとしては、例えば、ポリオキシエチレンスチレン化フェニルエーテル（例えば、ノイゲンＥＡ−１７７（第一工業製薬社製））、ポリオキシエチレンジスチレン化フェニルエーテル（例えば、エマルゲンＡ−９０、エマルゲンＡ−５００（以上、第一工業製薬社製））などが挙げられる。
【０１５６】
ポリオキシアルキレンブロックコポリマーとしては、例えば、ポリオキシエチレン−ポリオキシプロピレンブロックコポリマーなどが挙げられる。
【０１５７】
ポリオキシアルキレンアリールエーテルとしては、例えば、ポリオキシエチレンアリールエーテルなどが挙げられる。
【０１５８】
ノニオン系乳化剤のＨＬＢは、例えば、１１以上、好ましくは、１２以上、より好ましくは１３以上であり、また、例えば、２０以下、好ましくは、１９以下、さらに好ましくは、１８以下である。
【０１５９】
なお、ＨＬＢは、下記式（１）で示されるグリフィンの式によって計算される。
【０１６０】
ＨＬＢ＝２０×（親水部の式量の総和／分子量）  （１）
ノニオン系乳化剤としては、好ましくは、ポリオキシアルキレンアラルキルアリールエーテルが挙げられる。
【０１６１】
乳化剤は、単独使用または２種以上併用することができる。好ましくは、アニオン系乳化剤の単独使用、または、アニオン系乳化剤およびノニオン系乳化剤の併用が挙げられ、さらに好ましくは、アルキルジフェニルエーテルジスルホン酸ナトリウムの単独使用、ジオクチルスルホコハク酸ナトリウムおよびポリオキシアルキレンアラルキルアリールエーテルの併用、ポリオキシエチレンアルキルエーテル硫酸エステルナトリウム塩およびポリオキシエチレンジスチレン化フェニルエーテルの併用が挙げられる。
【０１６２】
アニオン系乳化剤およびノニオン系乳化剤が併用される場合には、アニオン系乳化剤の配合割合が、乳化剤に対して、例えば、１０質量％以上、好ましくは、１５質量％以上、より好ましくは、２０質量％以上、さらに好ましくは、２５質量％以上であり、また、例えば、８０質量％以下、好ましくは、７０質量％以下、より好ましくは、６０質量％以下であり、ノニオン系乳化剤の配合割合が、乳化剤に対して、例えば、２０質量％以上、好ましくは、３０質量％以上、より好ましくは、４０質量％以上であり、また、例えば、９０質量％以下、好ましくは、８５質量％以下、より好ましくは、８０質量％以下、さらに好ましくは、７５質量％以下である。
【０１６３】
なお、乳化剤は、予め水に適宜の割合で配合して溶解させ、乳化剤含有水溶液として調製することもできる。乳化剤含有水溶液における乳化剤の配合割合は、例えば、１０質量％以上、好ましくは、２０質量％以上であり、また、例えば、９０質量％以下、好ましくは、８０質量％以下である。
【０１６４】
重合開始剤は、上記した懸濁重合で用いられるラジカル重合開始剤と同一のものが挙げられる。例えば、油溶性重合開始剤、水溶性重合開始剤などが挙げられる。好ましくは、油溶性重合開始剤、さらに好ましくは、油溶性有機過酸化物が挙げられる。
【０１６５】
そして、第２の粒子の製造方法では、まず、有効成分（好ましくは、第２の抗生物活性化合物）を疎水性の重合性ビニルモノマーで溶解することにより、疎水性溶液を調製する。
【０１６６】
すなわち、有効成分および重合性ビニルモノマーを配合して、それらを均一に攪拌することにより、疎水性溶液を得る。
【０１６７】
なお、疎水性溶液は、例えば、有効成分の溶剤（ヘキサン、トルエン、酢酸エチルなどの疎水性の有機溶剤）、および／または、ハイドロホーブ（ヘキサデカン、セチルアルコールなどのコスタビライザー）を配合することなく、調製される。これにより、環境負荷を低減することができる。
【０１６８】
有効成分の重合性ビニルモノマーに対する配合割合は、質量基準（つまり、有効成分の質量部／重合性ビニルモノマーの質量部）で、例えば、０．０１以上、好ましくは、０．０５以上であり、また、例えば、４．０以下、好ましくは、３．０以下である。
【０１６９】
また、疎水性溶液の調製において、重合開始剤として油溶性重合開始剤が用いられる場合には、有効成分および重合性ビニルモノマーとともに、油溶性重合開始剤を配合する。
【０１７０】
油溶性重合開始剤の配合割合は、重合性ビニルモノマー１００質量部に対して、例えば、０．０１質量部以上、好ましくは、０．１質量部以上であり、例えば、５質量部以下、好ましくは、３質量部以下である。
【０１７１】
また、第２の相溶系粒子の製造方法では、別途、水と乳化剤とを配合して乳化剤水溶液を調製する。
【０１７２】
具体的には、水と乳化剤とを配合して、それらを均一に攪拌することにより、乳化剤水溶液を得る。
【０１７３】
乳化剤の配合割合は、乳化剤が疎水性溶液乳化液滴の全表面に吸着されるに十分な量であり、過剰な乳化剤の存在により有効成分を含まない新しい重合性ビニルモノマーの乳化重合粒子の発生を抑制する量が選ばれ、乳化剤の種類により異なるが、疎水性溶液に対して、例えば、乳化剤の有効成分量として、例えば、０．１質量％以上、好ましくは、０．２質量％以上であり、また、例えば、２０質量％以下、好ましくは、１０質量％以下である。
【０１７４】
なお、乳化剤水溶液の調製において、重合開始剤として水溶性重合開始剤が用いられる場合には、水および乳化剤とともに、水溶性重合開始剤を配合する。
【０１７５】
水溶性重合開始剤の配合割合は、水１００質量部に対して、例えば、０．０１質量部以上、好ましくは、０．１質量部以上であり、例えば、５質量部以下、好ましくは、３質量部以下である。
【０１７６】
水溶性重合開始剤の配合割合が上記上限を超える場合には、重合体の分子量が過度に低下する場合があり、上記下限に満たない場合には、転化率が十分に向上せず、未反応の重合性ビニルモノマーが残存する場合がある。
【０１７７】
乳化剤水溶液は、分散剤を含有することもできる。
【０１７８】
分散剤としては、例えば、ポリビニルアルコール、芳香族スルホン酸とホルムアルデヒドとの縮合物、ポリカルボン酸型オリゴマーなどが挙げられ、好ましくは、ポリビニルアルコール（以下、「ＰＶＡ」と略記する。）、芳香族スルホン酸とホルムアルデヒドとの縮合物が挙げられる。
【０１７９】
ＰＶＡは、ミニエマルションの保護コロイドを形成するために、水相に配合される分散剤であり、例えば、酢酸ビニルを主成分とするビニルモノマーを適宜の方法で重合して得られるポリ酢酸ビニル系重合体をけん化させることにより、得ることができる。
【０１８０】
ＰＶＡを乳化剤水溶液に配合することにより、ＰＶＡの保護コロイドによって、安定な水和層を形成し、粒子間の衝突による凝集が起こりにくくさせる。その結果、例えば、乳化剤量が少ない処方においても、ミニエマルション重合中の凝集物量を低下させたりすることができるなど、重合安定性を向上せることができる。また、長期間貯蔵中の第２の相溶系粒子の凝集やケーキングを防止したり、第２の相溶系粒子を水系木材保存剤（後述）として使用するに際して、水で希釈して、高剪断力のポンプやノズルを通過させる場合にも、第２の相溶系粒子の凝集を防止することができるなど、コロイド安定性を向上させることができる。
【０１８１】
ＰＶＡのけん化度は、例えば、７０％以上、好ましくは、８０％以上であり、また、例えば、９９％以下、好ましくは、９０％以下である。
【０１８２】
ＰＶＡの平均重合度は、例えば、３００以上、好ましくは、５００以上であり、また、例えば、４０００以下、好ましくは、２５００以下である。
【０１８３】
ＰＶＡは、４％水溶液の２０℃における粘度が、例えば、３ｍＰａ・ｓｅｃ以上、好ましくは、５ｍＰａ・ｓｅｃ以上であり、また、例えば、１００ｍＰａ・ｓｅｃ以下、好ましくは、５０ｍＰａ・ｓｅｃ以下である。
【０１８４】
ＰＶＡの粘度は、２０℃において、その４％水溶液をＢ型粘度計を用いて測定することができる。
【０１８５】
ＰＶＡを配合する場合、その配合割合は、ＰＶＡが疎水性溶液乳化液滴の全表面に吸着されるのに十分な量が選ばれ、ＰＶＡの種類により異なるが、疎水性溶液に対して、例えば、ＰＶＡの有効成分量として、例えば、０．５質量％以上、好ましくは、１質量％以上であり、また、例えば、１０質量％以下、好ましくは、８質量％以下である。
【０１８６】
ＰＶＡ水溶液の調製は、例えば、２５℃以下の冷水に撹拌下にＰＶＡを投入して分散させ、そのまま６０〜９０℃に昇温して溶解させる。ＰＶＡが完全に水に溶解したことを確認後、室温に冷却することにより実施することができる。
【０１８７】
芳香族スルホン酸とホルムアルデヒドとの縮合物としては、例えば、βナフタリンスルホン酸ホルムアルデヒド縮合物のナトリウム塩などが挙げられる。芳香族スルホン酸とホルムアルデヒドとの縮合物の配合割合は、例えば、疎水性溶液に対して、例えば、０．００１質量％以上、好ましくは、０．０１質量％以上であり、また、例えば、０．５質量％以下、好ましくは、０．３質量％以下、より好ましくは、０．２質量％以下である。
【０１８８】
これら分散剤は、単独使用または２種以上併用することができる。
【０１８９】
この方法では、次いで、疎水性溶液を乳化剤水溶液中に乳化する。
【０１９０】
具体的には、疎水性溶液を乳化剤水溶液に配合し、それらに高い剪断力を与えることにより、疎水性溶液を乳化剤水溶液中に乳化させて、ミニエマルションを調製する。
【０１９１】
疎水性溶液の乳化では、例えば、ホモミキサー（ホモミクサー）、超音波ホモジナイザー、加圧式ホモジナイザー、マイルダー、多孔膜圧入乳化機などの乳化機が用いられ、好ましくは、ホモミキサーが用いられる。
【０１９２】
攪拌条件は、適宜設定され、ホモミキサーを用いる場合には、その回転数を、例えば、６０００ｒｐｍ以上、好ましくは、８０００ｒｐｍ以上、さらに好ましくは、１００００ｒｐｍ以上に、例えば、３００００ｒｐｍ以下に設定する。
【０１９３】
回転数が上記下限に満たない場合には、粒子径１μｍ未満のミニエマルション粒子が形成されない場合がある。
【０１９４】
攪拌時間は、例えば、１分間以上、好ましくは、２分間以上であり、また、１時間以下である。
【０１９５】
疎水性溶液の配合割合は、乳化剤水溶液１００質量部に対して、例えば、１０質量部以上、好ましくは、２５質量部以上であり、また、例えば、１５０質量部以下、好ましくは、９０質量部以下である。
【０１９６】
上記の方法により、疎水性溶液のミニエマルションを調製する。なお、疎水性溶液のミニエマルションは、乳化剤が、ミニエマルション粒子（疎水性溶液乳化液滴）に吸着しており、水媒体中に、平均粒子径１μｍ未満の疎水性溶液のミニエマルション粒子が形成されている。
【０１９７】
ミニエマルション粒子の平均粒子径は、メジアン径として算出され、１μｍ未満、好ましくは、７５０ｎｍ以下、さらに好ましくは、５００ｎｍ以下、とりわけ好ましくは、４００ｎｍ以下に、また、例えば、５０ｎｍ以上に調節される。
【０１９８】
なお、このミニエマルション粒子の表面には、乳化剤が吸着されており、それによって、ミニエマルションが安定化されている。
【０１９９】
その後、乳化された疎水性溶液の重合性ビニルモノマーを、重合開始剤の存在下、ミニエマルション重合して、重合体を生成する。
【０２００】
このミニエマルション重合は、原料となる重合性ビニルモノマーがすべてミニエマルション粒子（疎水性液相）のみにあることから、インサイチュ（ｉｎ  ｓｉｔｕ）重合である。
【０２０１】
すなわち、ミニエマルション重合は、ミニエマルションを攪拌しながら加熱することにより、重合性ビニルモノマーがそのまま、ミニエマルション粒子中で重合を開始し、重合体が生成する。
【０２０２】
攪拌は、例えば、攪拌羽根を有する攪拌器によって実施でき、ミニエマルションへの均一な熱伝導、ミニエマルション粒子の器壁固着、ミニエマルション表面でのミニエマルションの滞留膜張りを制御するに十分なかき混ぜ効果が実現できればよく、過剰な攪拌はミニエマルション粒子の凝集の原因となる。攪拌速度は、攪拌羽根の周速が、例えば、１０ｍ／分以上、好ましくは、２０ｍ／分以上であり、また、４００ｍ／分以下、好ましくは２００ｍ／分以下である。
【０２０３】
加熱条件は、重合開始剤や有効成分の種類によって適宜選択され、加熱温度が、例えば、有効成分の融点以上であり、具体的には、例えば、３０℃以上、好ましくは、５０℃以上であり、また、例えば、１００℃以下であり、加熱時間が、例えば、２時間以上、好ましくは、３時間以上であり、また、例えば、２４時間以下、好ましくは、１２時間以下である。さらに、所定温度に加熱後、その温度を所定時間維持し、その後、加熱および温度維持を繰り返すことにより、段階的に加熱することもできる。
【０２０４】
なお、ミニエマルション重合は、上記したように、重合プロセスがインサイチュ重合である点で、重合プロセスが、インサイチュ重合でなく、重合性ビニルモノマーが物質移動して重合する乳化重合と、明らかに相違する。
【０２０５】
具体的に、乳化重合は、水相中で、乳化剤、重合性ビニルモノマーおよび重合開始剤（ラジカル重合開始剤）の存在下、攪拌を行い、ラジカル重合開始剤が分解して生成したラジカルにより重合を開始させる。このとき、重合性ビニルモノマーは、以下の３つの状態で存在する。つまり、（１）乳化剤のミセル中に可溶化された状態（平均粒子径数十ｎｍ未満の状態）、（２）水相中に溶解した状態、（３）油滴として存在する状態（粒子径数μｍ以上）の３つの状態で重合性ビニルモノマーが存在する。
【０２０６】
そして、ラジカル重合開始剤の分解により生成したラジカルは、この３つ状態の重合性ビニルモノマーに衝突・侵入し、重合性ビニルモノマーに付加して重合を開始させる可能性があるが、上記した（１）重合性ビニルモノマーを可溶化した乳化剤のミセルは、上記した（３）重合性ビニルモノマーの油滴より、粒子の数が圧倒的に多く、そのため、表面積が大きくて、ラジカルの侵入確率が高いため、（１）乳化剤のミセルの中で重合が開始して、重合体粒子を形成する。なお、重合性ビニルモノマーとして水溶性の高い重合性ビニルモノマーを使用する場合には、上記した（２）水相中に溶解したビニルモノマーへのラジカル付加が起こり、生成した重合体が水相に溶解できず析出した時点で乳化剤により安定化され、重合体粒子が生成する。このような開始反応も乳化重合のプロセスで観察される。
【０２０７】
そして、乳化重合が開始すると、（３）重合性ビニルモノマーの油滴から水相中に重合性ビニルモノマーが溶解し、次いで、重合性ビニルモノマーが重合体粒子に移動し、重合が進行する。すなわち、重合の場は、重合体粒子であり、重合性ビニルモノマーの油滴は、重合性ビニルモノマーの供給源としての役割を担うのみであり、その場で重合、つまり、インサイチュ重合は起こらない。
【０２０８】
これに対して、ミニエマルション重合は、乳化剤およびハイドロホーブ（コスタビライザー）の存在下、ホモミキサー（ホモミクサー）、高圧ホモジナイザー、超音波照射などによって水相中の重合性ビニルモノマーの油滴に高剪断力を与えることによって粒子径１μｍ未満、好ましくは、０．５μｍ未満に微小化し、重合開始剤（ラジカル重合開始剤）が油溶性である場合には、その微小でかつ安定な重合性ビニルモノマーの油滴内で、重合開始剤が分解して生成したラジカルにより、あるいは、重合開始剤が水溶性である場合には、ラジカルが油滴に侵入して、侵入したラジカルにより、重合が開始し、ラジカル重合が進行する重合法である。
【０２０９】
詳しくは、微小な重合性ビニルモノマーの油滴は、例えば、乳化剤としてアニオン系乳化剤を採用することにより、安定に存在する。同時に、微小な重合性ビニルモノマーの油滴は、ハイドロホーブ（コスタビライザー）を用いることにより、水相を介してより小さな（微小な）重合性ビニルモノマーの油滴からより大きな重合性ビニルモノマーの油滴への重合性ビニルモノマーの移動による肥大化（オストワルド熟成）を制御することにより、安定に存在する。
【０２１０】
一方、第２の相溶系粒子の製造方法では、ミニエマルション粒子（有効成分および重合性ビニルモノマーからなる微小な油滴）中で重合性ビニルモノマーが重合（ラジカル重合）するミニエマルション重合が進行する。ミニエマルション重合中、重合性ビニルモノマーの重合体は、好ましくは、有効成分に対して相溶している。つまり、重合体に有効成分が溶解されて、重合体の有効成分溶液とされており、その有効成分溶液が、水中で乳化されている。
【０２１１】
また、重合性ビニルモノマーは、上記したミニエマルション重合中の重合温度（加熱温度）において、好ましくは、上記したように重合性ビニルモノマーの重合体と有効成分とが相溶するような組み合わせが選択されていることから、ミニエマルション重合中に相分離が生じることを防止して、重合体（反応途中の重合体）が有効成分に溶解し、あるいは、重合体（反応途中の重合体）が有効成分に対して膨潤した状態で反応が進行し、均一相が形成された徐放粒子を得ることができる。なお、有効成分は常温で液体であれば、常温でもそのまま重合体の有効成分溶液の状態が維持される。
【０２１２】
一方、ミニエマルション粒子の平均粒子径が、１μｍ未満と小さいことから、重合性ビニルモノマーが水相中に分子拡散し易いところ、このミニエマルション重合では、有効成分がハイドロホーブとして作用することができるので、上記した分子拡散を有効に防止する結果、オストワルド熟成を防止して、ミニエマルション粒子の肥大化（粒子径の増大）を抑制することができる。
【０２１３】
その後、重合後の乳濁液を、例えば、放冷などによって冷却する。
【０２１４】
このようにして得られる第２の相溶系粒子（重合体）の平均粒子径は、メジアン径として算出され、１μｍ未満、好ましくは、７５０ｎｍ以下、さらに好ましくは、５００ｎｍ以下、とりわけ好ましくは、４００ｎｍ以下、もっとも好ましくは、３００ｎｍ以下であり、また、例えば、１０ｎｍ以上、好ましくは、５０ｎｍ以上である。
【０２１５】
これにより、有効成分が均一に存在する第２の相溶系粒子が微分散された乳濁液を得ることができる。
【０２１６】
また、このようにして得られた第２の相溶系粒子は、そのままの状態（乳濁液）、つまり、乳濁剤として用いてもよく、また、スプレードライ、または、凍結・融解や、塩析などにより凝集させた後、遠心分離・洗浄・乾燥などによって固液分離を行い、例えば、粉剤または粒剤などの公知の剤型に製剤化して用いてもよい。
【０２１７】
このような第２の粒子は、好ましくは、複数種類の有効成分、具体的には、複数種類の第２の抗生物活性化合物を含有しており、より具体的には、複数種類の防腐防かび剤、さらには、有機ヨード系化合物およびトリアゾール系化合物、とりわけ、ＩＰＢＣおよびプロピコナゾールを含有する。
【０２１８】
すなわち、第２の粒子が、一の有効成分と他の有効成分とを含有する場合には、一の有効成分と他の有効成分とを疎水性の重合性ビニルモノマーで溶解して、一の有効成分と他の有効成分とを含有する疎水性溶液を調製し、その疎水性溶液を乳化剤水溶液中に乳化し、重合性ビニルモノマーを、重合開始剤の存在下、ミニエマルション重合して、一の有効成分と他の有効成分とが相溶する重合体を生成することにより、第２の粒子を得ることができる。
【０２１９】
あるいは、第２の粒子が、一の有効成分と他の有効成分とを含有する場合には、まず、一の有効成分を疎水性の重合性ビニルモノマーで溶解して、一の有効成分を含有する疎水性溶液を調製し、その疎水性溶液を乳化剤水溶液中に乳化し、重合性ビニルモノマーを、重合開始剤の存在下、ミニエマルション重合して、一の有効成分が相溶する重合体を生成する。別途、他の有効成分を疎水性の重合性ビニルモノマーで溶解して、他の有効成分を含有する疎水性溶液を調製し、その疎水性溶液を乳化剤水溶液中に乳化し、重合性ビニルモノマーを、重合開始剤の存在下、ミニエマルション重合して、他の有効成分が相溶する重合体を生成する。その後、一の有効成分が相溶する重合体と、他の有効成分が相溶する重合体とを配合して混合することにより、第２の粒子を得ることもできる。
【０２２０】
具体的には、一の有効成分として、好ましくは、有機ヨード系化合物、より好ましくは、ＩＰＢＣが挙げられ、他の有効成分として、好ましくは、トリアゾール系化合物、より好ましくは、プロピコナゾールが挙げられる。
【０２２１】
一の有効成分が、有機ヨード系化合物（具体的には、ＩＰＢＣ）であり、他の成分が、トリアゾール系化合物（具体的には、プロピコナゾール）である場合に、一の有効成分の、有効成分の総量に対する割合は、例えば、１０質量％以上、好ましくは、２０質量％以上であり、また、例えば、５０質量％未満、好ましくは、４０質量％以下であり、また、他の成分の、有効成分の総量に対する割合は、例えば、９０質量％以下、好ましくは、８０質量％以下であり、また、例えば、５０質量％超過、好ましくは、６０質量％以上である。一の有効成分の割合および／または他の有効成分の割合が上記範囲にあれば、２種類の有効成分が、被処理剤の内部に浸透して優れた効力持続効果を発現することができる。
【０２２２】
５．  処理剤の調製
処理剤を調製するには、上記した第１の処理剤および第２の処理剤を混合する。具体的には、第１の処理剤および第２の処理剤を別々に調製し、それらを配合して混合する。
【０２２３】
第１の処理剤の、第１の処理剤および第２の処理剤の総量に対する配合割合は、例えば、５質量％以上、好ましくは、１０質量％以上であり、また、例えば、４０質量％以下、好ましくは、３５質量％以下である。また、第２の処理剤の、第１の処理剤および第２の処理剤の総量に対する配合割合は、例えば、６０質量％以上、好ましくは、６５質量％以上であり、また、例えば、９５質量％以下、好ましくは、９０質量％以下である。第２の処理剤の配合割合が、上記した下限以上であれば、第２の処理剤が被処理材の内部に浸透して、優れた効力持続効果を発現することができる。第２の処理剤の配合割合が、上記した上限以下であれば、被処理材の表面において、第１の処理剤の効力を確実に確保することができる。
【０２２４】
また、第１の処理剤に含有される有効成分の、第１の処理剤に含有される有効成分、および、第２の処理剤に含有される有効成分の総量に対する含有割合が、例えば、５質量％以上、好ましくは、８質量％以上であり、また、例えば、４５質量％以下、好ましくは、４０質量％以下である。第２の処理剤に含有される有効成分の、第１の処理剤に含有される有効成分、および、第２の処理剤に含有される有効成分の総量に対する含有割合が、例えば、５５質量％以上、好ましくは、６０質量％以上であり、また、例えば、９５質量％以下、好ましくは、９２質量％以下である。第２の処理剤に含有される有効成分の配合割合が、上記した下限以上であれば、被処理材の内部において、有効成分の優れた効力持続効果を発現することができる。第２の処理剤に含有される有効成分の配合割合が、上記した上限以下であれば、被処理材の表面において、第１の処理剤に含有される有効成分の効力を確実に確保することができる。
【０２２５】
さらに、処理剤における有効成分の総含有割合は、処理剤に対して、例えば、５質量％以上、好ましくは、６質量％以上であり、また、例えば、３０質量％以下、好ましくは、２５質量％以下である。
【０２２６】
なお、処理剤には、公知の添加剤を適宜の割合で配合することができる。添加剤は、処理剤の調製時に配合することができ、あるいは、第１の処理剤および第２の処理剤のそれぞれの調製時に配合することもできる。
【０２２７】
添加剤として、好ましくは、ノイゲンＥＡ−１７７などの乳化剤を挙げることができる。添加剤の添加量は、第１の粒子および第２の粒子の総量１００質量部に対して、例えば、０．５質量部以上、好ましくは、１質量部以上であり、また、例えば、１０質量部以下、好ましくは、８質量部以下である。
【０２２８】
上記した特定の添加剤を処理剤に添加することによって、処理剤に機械的な剪断力が負荷されても、第１の粒子および第２の粒子の凝集・破壊を防ぐことができる。さらには、処理剤の貯蔵安定性を向上させることができる。
【０２２９】
６．  処理剤の作用および用途
そして、このような処理剤は、第１の処理剤の効力を確保しつつ、第２の処理剤の効力持続効果を向上させることができる。そのため、被処理材の内部において、優れた効力持続効果を発現することができる。
【０２３０】
従って、このような処理剤は、種々の用途に用いられ、具体的には、例えば、水系木材保存剤、例えば、水系塗料、例えば、建材などに適用することができる。
６−１．  水系木材保存剤
（１）  水系木材保存剤の組成
水系木材保存剤は、上記した処理剤を含有する。
【０２３１】
水系木材保存剤において、処理剤としては、例えば、第１の処理剤が、殺虫剤を含有するマイクロカプセルを含有し、第２の処理剤が、防腐防かび剤を含有する第２の相溶系粒子を含有する第１の態様、例えば、第１の処理剤が、殺虫剤を含有する第１のマルチドメイン型粒子を含有し、第２の処理剤が、防腐防かび剤を含有する第２の相溶系粒子を含有する第２の態様、例えば、第１の処理剤が、殺虫剤を含有する第１の相溶系粒子を含有し、第２の処理剤が、防腐防かび剤を含有する第２の相溶系粒子を含有する第３の態様、例えば、第１の処理剤が、殺虫剤を含有するマイクロカプセルと、防腐防かび剤を含有する第１の相溶系粒子とを含有し、第２の処理剤が、防腐防かび剤を含有する第２の相溶系粒子を含有する第４の態様、例えば、第１の処理剤が、殺虫剤を含有するマイクロカプセルと、防腐防かび剤を含有するフロアブル粒子とを含有し、第２の処理剤が、防腐防かび剤を含有する第２の相溶系粒子を含有する第５の態様、例えば、第１の処理剤が、殺虫剤を含有する第１のマルチドメイン型粒子と、防腐防かび剤を含有する第１の相溶系粒子とを含有し、第２の処理剤が、防腐防かび剤を含有する第２の相溶系粒子を含有する第６の態様、例えば、第１の処理剤が、殺虫剤を含有する第１のマルチドメイン型粒子と、防腐防かび剤を含有するフロアブル粒子とを含有し、第２の処理剤が、防腐防かび剤を含有する第２の相溶系粒子を含有する第７の態様と、例えば、第１の処理剤が、殺虫剤を含有する第１の相溶系粒子と、防腐防かび剤を含有する第１の相溶系粒子とを含有し、第２の処理剤が、防腐防かび剤を含有する第２の相溶系粒子を含有する第８の態様と、例えば、第１の処理剤が、殺虫剤を含む第１の相溶系粒子と、防腐防かび剤を含有するフロアブル粒子とを含有し、第２の処理剤が、防腐防かび剤を含有する第２の相溶系粒子を含有する第９の態様とが挙げられる。さらに、処理剤として、上記した第１〜９の態様において、第１の処理剤が、忌避剤を含有する第１のマルチドメイン型粒子をさらに含有する第１０の態様も挙げられる。なお、第８の態様では、殺虫剤を含有する第１の相溶系粒子と、防腐防かび剤を含有する第１の相溶系粒子との２種類から、第１の相溶系粒子を構成することが可能である。
【０２３２】
第１の態様では、好ましくは、第１の処理剤が、クロチアニジンを含有するマイクロカプセルを含有し、第２の処理剤が、ＩＰＢＣおよびプロピコナゾールを含有する第２の相溶系粒子を含有する。
【０２３３】
第２の態様では、好ましくは、第１の処理剤が、クロチアニジンを含有する第１のマルチドメイン型粒子を含有し、第２の処理剤が、ＩＰＢＣおよびプロピコナゾールを含有する第２の相溶系粒子を含有する。
【０２３４】
第３の態様では、好ましくは、第１の処理剤が、エトフェンプロックスを含有する第１の相溶系粒子を含有し、第２の処理剤が、ＩＰＢＣおよびプロピコナゾールを含有する第２の相溶系粒子を含有する。
【０２３５】
第４の態様では、好ましくは、第１の処理剤が、クロチアニジンを含有するマイクロカプセルと、ＩＰＢＣを含有する第１の相溶系粒子とを含有し、第２の処理剤が、プロピコナゾールを含有する第２の相溶系粒子を含有する。
【０２３６】
第５の態様では、好ましくは、第１の処理剤が、クロチアニジンを含有するマイクロカプセルと、ＩＰＢＣを含有するフロアブル粒子とを含有し、第２の処理剤が、プロピコナゾールを含有する第２の相溶系粒子を含有する。
【０２３７】
第６の態様では、好ましくは、第１の処理剤が、クロチアニジンを含有する第１のマルチドメイン型粒子と、ＩＰＢＣを含有する第１の相溶系粒子とを含有し、第２の処理剤が、プロピコナゾールを含有する第２の相溶系粒子を含有する。
【０２３８】
第７の態様では、好ましくは、第１の処理剤が、クロチアニジンを含有する第１のマルチドメイン型粒子と、ＩＰＢＣを含有するフロアブル粒子とを含有し、第２の処理剤が、プロピコナゾールを含有する第２の相溶系粒子を含有する。
【０２３９】
第８の態様では、好ましくは、第１の処理剤が、エトフェンプロックスを含有する第１の相溶系粒子と、ＩＰＢＣを含有する第１の相溶系粒子とを含有し、第２の処理剤が、プロピコナゾールを含有する第２の相溶系粒子を含有する。
【０２４０】
第９の態様では、好ましくは、第１の処理剤が、エトフェンプロックスを含有する第１の相溶系粒子と、ＩＰＢＣを含有するフロアブル粒子とを含有し、第２の処理剤が、プロピコナゾールを含有する第２の相溶系粒子を含有する。
【０２４１】
第１０の態様では、好ましくは、第１〜９の態様において、第１の処理剤が、カプサイシン類を含有する第１のマルチドメイン型粒子をさらに含有する。具体的には、第１０の態様では、より好ましくは、第１の処理剤が、カプサイシン類を含有する第１マルチドメイン型粒子と、クロチアニジンを含有するマイクロカプセルとを含有し、また、より好ましくは、第１の処理剤が、カプサイシン類を含有する第１マルチドメイン型粒子と、エトフェンプロックスまたはＩＰＢＣを含有する第１の相溶系粒子とを含有する。
【０２４２】
水系木材保存剤として、より好ましくは、第１の態様、第２の態様、第３の態様、第４の態様、第６の態様、第８の態様、第１０の態様が挙げられ、さらに好ましくは、第１の態様、第２の態様が挙げられる。
【０２４３】
第１の態様および第２の態様では、第１の処理剤の、第１の処理剤および第２の処理剤の総量に対する配合割合は、例えば、５質量％以上、好ましくは、１０質量％以上であり、また、例えば、６５質量％以下、好ましくは、６０質量％以下である。また、第２の処理剤の、第１の処理剤および第２の処理剤の総量に対する配合割合は、例えば、６０質量％以上、好ましくは、６５質量％以上であり、また、例えば、９５質量％以下、好ましくは、９０質量％以下である。第２の処理剤の配合割合が、上記した下限以上であれば、第２の相溶系粒子が木材の内部に浸透して、優れた防腐防かびの持続効果を発現することができる。第２の処理剤の配合割合が、上記した上限以下であれば、木材の表面において殺虫効力を確実に確保することができる。
【０２４４】
また、第１の態様および第２の態様では、殺虫剤の、殺虫剤および防腐防かび剤の総量に対する含有割合が、例えば、５質量％以上、好ましくは、８質量％以上であり、また、例えば、４５質量％以下、好ましくは、４０質量％以下である。また、防腐防かび剤の、殺虫剤および防腐防かび剤の総量に対する含有割合が、例えば、５５質量％以上、好ましくは、６０質量％以上であり、また、例えば、９５質量％以下、好ましくは、９２質量％以下である。防腐防かび剤の配合割合が、上記した下限以上であれば、木材の内部において、優れた防腐防かびを持続的に発現することができる。防腐防かび剤の配合割合が、上記した上限以下であれば、木材の表面において殺虫効力を確実に確保することができる。
【０２４５】
さらに、殺虫剤および防腐防かび剤の総含有割合は、処理剤に対して、例えば、５質量％以上、好ましくは、６質量％以上であり、また、例えば、３０質量％以下、好ましくは、２５質量％以下である。
【０２４６】
また、水系木材保存剤を、有効成分の濃度が、約０．００５質量％以上、好ましくは、０．０１質量％以上、例えば、３０質量％以下、好ましくは、２質量％以下となるように、必要により水で希釈した後、木材に処理することができる。
【０２４７】
さらに、水系木材保存剤には、水系木材保存剤に通常添加される添加剤、具体的には、特開２００８−０８１４６６号公報に記載される添加剤を、適宜の割合で添加することもできる。
【０２４８】
上記のようにして得られた木材保存剤は、浸漬や塗布などの公知の処理方法により、木材に処理することができる。
【０２４９】
このような水系木材保存剤によって処理される被処理材である木材としては、特に限定されず、例えば、住宅、建築物などの建材材料や家具などの一般工業木材などが挙げられる。
【０２５０】
（２）  水系木材保存剤の効果
そして、上記した処理剤を含有する水系木材保存剤によれば、第１の処理剤の有効成分が、木材の表面に残存するとともに、第２の処理剤の有効成分が木材の内部に浸透しながら、木材の内部において、優れた効力持続効果を発現することができる。
【０２５１】
また、この水系木材保存剤では、第２の処理剤が第２の相溶系粒子を含有する場合には、第２の相溶系粒子が分散性に優れるので、水系木材保存剤における乳化剤やバインダーの使用量を低減することができる。そのため、水系木材保存剤製剤の安全性を向上させることができる。
【０２５２】
また、この水系木材保存剤では、第２の処理剤が第２の相溶系粒子を含有する場合には、第２の相溶系粒子のコロイド安定性が向上されているので、水系木材保存剤に機械的な剪断力が負荷されても、第２の相溶系粒子の凝集・破壊を防ぐことができる。
【０２５３】
さらに、第１の処理剤として好適に使用されるマイクロカプセル、具体的には、界面重合を用いて製造されたクロチアニジンマイクロカプセル（クロチアニジンを内包するマイクロカプセル）は、壁膜が溶剤に膨潤し易いので、第２の処理剤が、第２の相溶系粒子を含有し、溶剤を含有しない乳濁液として調製される場合には、そのような第１の処理剤および第２の処理剤を配合しても、第１の処理剤、具体的には、クロチアニジンマイクロカプセルの膨潤を抑制することができる。
６−２．水系塗料
（１）  水系塗料の組成
水系塗料は、上記の水系木材保存剤で例示した処理剤と、塗膜形成成分とを含有する。
【０２５４】
水系塗料において、処理剤として、上記した第１の態様〜第９の態様が挙げられる。
【０２５５】
塗膜形成成分としては、例えば、アクリル系、アクリル−スチレン系、スチレン系、酢酸ビニル系、酢酸ビニル−アクリル系、ポリエステル系、シリコーン系、ウレタン系、アルキッド系、フッ素系の樹脂のエマルションまたは水性樹脂およびこれらの混合物などが挙げられる。
【０２５６】
処理剤に含まれる有効成分の合計の、塗膜形成成分１００質量部に対する含有割合は、例えば、０．００５質量部以上、好ましくは、０．０１質量部以上であり、また、例えば、３０質量部以下、好ましくは、５質量部以下、より好ましくは、２質量部以下である。
【０２５７】
水系塗料を得るには、処理剤と、塗膜形成成分とを配合して混合して、混合物を調製する。その後、必要により、水によって混合物を適宜の倍率で希釈する。
【０２５８】
水系塗料によって処理される被処理材である塗布対象としては、特に限定されず、例えば、上記した木材、合板、パーティクルボード、集成材、木とプラスチックとの複合材などの各種木質製品などが挙げられる。なお、木材が塗布対象である場合には、この水系塗料は、木材保護塗料とされる。
【０２５９】
水系塗料における有効成分の処理量は、基材に対して、例えば、６ｍｇ／ｍ２以上、好ましくは、１２ｍｇ／ｍ２以上であり、また、例えば、４８０００ｍｇ／ｍ２以下、好ましくは、３２００ｍｇ／ｍ２以下である。
【０２６０】
（２）  水系塗料の効果
そして、上記した処理剤を含有する水系塗料によれば、第１の処理剤の有効成分が、塗布対象の表面に残存するとともに、第２の処理剤の有効成分が塗布対象の内部に浸透しながら、塗布対象の内部において、優れた効力持続効果を発現することができる。
【０２６１】
また、この水系塗料では、第２の処理剤が第２の相溶系粒子を含有する場合には、第２の相溶系粒子が分散性に優れるので、水系塗料における乳化剤やバインダーの使用量を低減することができる。そのため、水系塗料製剤の安全性を向上させることができる。
【０２６２】
また、この水系塗料では、第２の処理剤が、第２の相溶系粒子を含有する場合には、第２の相溶系粒子のコロイド安定性が向上されているので、水系塗料の塗布時に、水系塗料に機械的な剪断力が負荷されても、第２の相溶系粒子の凝集・破壊を防ぐことができる。
【０２６３】
また、この水系塗料では、平均粒子径１μｍ未満である第２の粒子を含有する第２の処理剤を含有するので、塗膜形成成分に対する混和性に優れる。
６−３．  建材
（１）  建材の具体例および処方
処理剤が適用される建材としては、例えば、石膏ボード、セメント、プラスター、天井材、繊維壁、目地剤、シーラント、壁紙などが挙げられる。
【０２６４】
処理剤は、上記した建材の原料に添加される。
【０２６５】
処理剤の添加量は、有効成分が、建材の原料１００質量部に対して、例えば、１質量部以上、好ましくは、２質量部以上、また、例えば、１２質量部以下、好ましくは、１３質量部以下となるように、調整される。
【０２６６】
（２）  建材の効果
そして、処理剤を含有する建材によれば、第１の処理剤の有効成分が、建材が施工される施工対象の表面に残存するとともに、第２の処理剤の有効成分が施工対象の内部に浸透しながら、施工対象の内部において、優れた効力持続効果を発現することができる。
【実施例】
【０２６７】
以下に調製例および実施例を示し、本発明をさらに具体的に説明する。なお、本発明は、何らそれらに限定されない。また、以下の記載において用いられる配合割合（含有割合）、物性値、パラメータなどの具体的数値は、上記の「発明を実施するための形態」において記載されている、それらに対応する配合割合（含有割合）、物性値、パラメータなど該当記載の上限値（「以下」、「未満」として定義されている数値）または下限値（「以上」、「超過」として定義されている数値）に代替することができる。また、調製例および実施例中、％などの単位については、特段の記載がない限り、質量％を意味する。
【０２６８】
１．  略号の詳細
まず、各調製例で用いる略号の詳細を次に記載する。
【０２６９】
（１）  抗生物活性化合物
クロチアニジン：（Ｅ）−１−（２−クロロチアゾール−５−イルメチル）−３−メチル−２−ニトログアニジン、分子量２５０、融点１７６．８℃、水への溶解度：３３０ｐｐｍ、第１の抗生物活性化合物、住友化学社製
エトフェンプロックス：２−（４−エトキシフェニル）−２−メチルプロピル＝３−フェノキシベンジル＝エーテル、分子量３７７、融点３７．４℃、水への溶解度：２２．５ｐｐｂ、溶解度パラメータδの双極子間力項δｐ，ｃｏｍｐｏｕｎｄ：２．２７［（Ｊ／ｃｍ３）１／２］、溶解度パラメータδの水素結合力項δｈ，ｃｏｍｐｏｕｎｄ：５．３３［（Ｊ／ｃｍ３）１／２］、第２の抗生物活性化合物、丸善薬品社製
ＩＰＢＣ：商品名「ファンギトロール４００」、３−ヨード−２−プロピニルブチルカルバメート、分子量２８１、融点：６０℃、水への溶解度：１５０ｐｐｍ、溶解度パラメータδの双極子間力項δｐ，ｃｏｍｐｏｕｎｄ：３．２３［（Ｊ／ｃｍ３）１／２］、溶解度パラメータδの水素結合力項δｈ，ｃｏｍｐｏｕｎｄ：７．８３［（Ｊ／ｃｍ３）１／２］、第２の抗生物活性化合物、インターナショナル・スペシャリティ・プロダクツ社製
プロピコナゾール：１−［２−（２，４−ジクロロフェニル）−４−ｎ−プロピル−１，３−ジオキソラン−２−イルメチル］−１Ｈ−１，２，４−トリアゾール、分子量３４２、融点２０℃未満、水への溶解度１１０ｐｐｍ、溶解度パラメータδの双極子間力項δｐ，ｃｏｍｐｏｕｎｄ：６．５５［（Ｊ／ｃｍ３）１／２］、溶解度パラメータδの水素結合力項δｈ，ｃｏｍｐｏｕｎｄ：９．４４［（Ｊ／ｃｍ３）１／２］、第２の抗生物活性化合物、八幸通商社製
・カプサイシン：Ｎ−［（４−ヒドロキシ−３−メトキシフェニル）メチル］−８−メチル−６−ノネンアミド、分子量３０５、融点６６℃、水への溶解度：０．３３ｇ／Ｌ（２５℃）、和光純薬社製
【０２７０】
（２）  モノマー等
ＤＶＢ−５７０：商品名、水に不溶、組成：ジビニルベンゼン（上限６０％）、エチルビニルベンゼン（上限４０％）、新日鐵住金化学社製
ＭＭＡ：メタクリル酸メチル、商品名「アクリエステルＭ」、水への溶解度：１．６質量％、モノマー単位としての溶解度パラメータδの双極子間力項δｐ，ｍｏｎｏｍｅｒ  ｕｎｉｔ：５．９８［（Ｊ／ｃｍ３）１／２］、モノマー単位としての溶解度パラメータδの水素結合力項δｈ，ｍｏｎｏｍｅｒ  ｕｎｉｔ：９．２５［（Ｊ／ｃｍ３）１／２］、三菱レイヨン社製
ＭＡＡ：メタクリル酸、水への溶解度：８．９質量％、モノマー単位としての溶解度パラメータδの双極子間力項δｐ，２ｎｄ    ｍｏｎｏｍｅｒ    ｕｎｉｔ：７．１３［（Ｊ／ｃｍ３）１／２］、モノマー単位としての溶解度パラメータδの水素結合力項δｈ，２ｎｄ    ｍｏｎｏｍｅｒ    ｕｎｉｔ：１３．０３［（Ｊ／ｃｍ３）１／２］、三菱レイヨン社製
ｉ−ＢＭＡ：ｉｓｏ−ブチルメタクリレート、水への溶解度：０．５ｇ／Ｌ（２５℃）、溶解度パラメータδの双極子間力項δｐ，ｍｏｎｏｍｅｒ  ｕｎｉｔ：３．７５［（Ｊ／ｃｍ３）１／２］、溶解度パラメータδの水素結合力項δｈ，ｍｏｎｏｍｅｒ  ｕｎｉｔ：７．３２［（Ｊ／ｃｍ３）１／２］、日本触媒社製
ＥＧＤＭＡ：エチレングリコールジメタクリレート、商品名「ライトエステルＥＧ」、水への溶解度：５８１ｍｇ／Ｌ（２５℃）、モノマー単位としての溶解度パラメータδの双極子間力項δｐ，ｍｏｎｏｍｅｒ  ｕｎｉｔ：５．３７［（Ｊ／ｃｍ３）１／２］、モノマー単位としての溶解度パラメータδの水素結合力項δｈ，ｍｏｎｏｍｅｒ：１０．４２［（Ｊ／ｃｍ３）１／２］、共栄社化学社製
タケネートＤ−１４０Ｎ：、商品名、ポリイソシアネート、三井化学社製
ＤＥＴＡ：ジエチレントリアミン、和光純薬社製
【０２７１】
（３）  その他の成分
ジラウロイルパーオキシド：商品名「パーロイルＬ」、油溶性重合開始剤、日油社製
ＤＩＳＰＥＲＢＹＫ−１６４：商品名、顔料分散用官能基変性共重合体（分子量１００００〜５００００）、ビッグケミー社製
ＰＶＡ−２１７：商品名「クラレポバール２１７」、部分鹸化ポリビニルアルコール、けん化度：８７．０〜８９．０％、重合度：１７００、粘度（４質量％水溶液、２０℃）：２２．０〜２７．０ｍＰａ・ｓｅｃ、分散剤、クラレ社製
メトローズ９０ＳＨ−１００：商品名、メチルセルロース、、粘度（２質量％水溶液、２０℃）１００ｍＰａ・ｓ、分散剤、信越化学工業社製
ＤＢＮ：商品名「ネオペレックスＮｏ．６パウダー」、ドデシルベンゼンスルホン酸ナトリウム、アニオン系乳化剤、花王社製
ペレックスＳＳ−Ｌ：商品名、アルキルジフェニルエーテルジスルホン酸ナトリウム（アニオン系乳化剤）の５０質量％水溶液、花王社製
パーソフトＥＦ：商品名、ポリオキシエチレンアルキルエーテル硫酸エステルナトリウム塩の２５質量％水溶液（アニオン系乳化剤）、日油社製
エマルゲンＡ−９０：商品名、ポリオキシエチレンジスチレン化フェニルエーテル、ノニオン系乳化剤、花王社製
エマルゲンＡ−５００：商品名、ポリオキシエチレンジスチレン化フェニルエーテル、ノニオン系乳化剤、花王社製
ネオコールＳＷ−Ｃ：商品名、ジオクチルスルホコハク酸ナトリウム（アニオン系乳化剤）の７０質量％イソプロパノール溶液、第一工業製薬社製
プロノン２０８：商品名、ポリオキシエチレンポリオキシプロピレンブロックコポリマー、ノニオン系乳化剤、日油社製
ノイゲンＥＡ−１７７：商品名、ポリオキシエチレンスチレン化フェニルエーテル、ノニオン系乳化剤（ＨＬＢ：１５．６）、第一工業製薬社製  
ＤＫエステルＦ−１６０：商品名、ショ糖脂肪酸エステル、ノニオン系乳化剤、第一工業製薬社製
デモールＮＬ：商品名、β−ナフタレンスルホン酸ホルムアルデヒド縮合物ナトリウム塩の４１質量％水溶液、アニオン系分散剤、花王社製
ニューカルゲンＦＳ−４：商品名、β−ナフタレンスルホン酸ホルムアルデヒド縮合物ナトリウム塩、アニオン系分散剤、竹本油脂社製
レオジック２６０Ｈ：商品名、ポリアクリル酸ナトリウム、増粘剤、東亜合成社製
日石ハイゾールＳＡＳ−２９６：商品名、フェニルキシリルエタン、ＪＸ日鉱日石エネルギー社製
アルケンＬ：商品名、アルキルベンゼン、ＪＸ日鉱日石エネルギー社製
プロピレングリコール：凍結防止剤、和光純薬社製
ノプコ８０３４−Ｌ：商品名、消泡剤、サンノプコ社製
２．  分散に使用した機器
ホモディスパー：商品名「Ｔ．Ｋ．ホモディスパーＭｏｄｅｌ２．５」、プライミクス社製
ホモミクサー：商品名「Ｔ．Ｋ．ホモミクサーＭａｒｋ２．５型」、プライミクス社製
ビーズミル：商品名「ディスパーマットＳＬ−１２Ｃ」、ＶＭＡ−ＧＥＴＺＭＡＮＮＧＭＢＨ製
３．  メジアン径の測定
次に説明する各調製例の粒子のメジアン径は、調製例１〜３、８、１０、１１および１３の粒子については、レーザー回析散乱式粒子径分布測定装置ＬＡ−９２０（堀場製作所社製）により測定し、調製例２のスラリーＢにおけるクロチアニジンならびに調製例４〜７、９および１２の粒子のメジアン径については、動的光散乱法粒径アナライザー（ＦＰＡＲ−１０００、大塚電子株式会社）により算出した。
【０２７２】
［第１処理剤および第２処理剤のそれぞれの調製］
調製例１
（クロチアニジンを含有するマイクロカプセル（第１の粒子）の製造）
（製造方法：界面重合）
日石ハイゾールＳＡＳ−２９６  ３１８ｇ、アルケンＬ  １５４ｇ、ＤＩＳＰＥＲＢＹＫ−１６４  ４８ｇを配合し、これらを均一に攪拌して混合し、これにクロチアニジン４８０ｇを加えホモディスパーで攪拌することにより、クロチアニジン４８質量％含有スラリー液Ａを得た。
【０２７３】
次いで、得られたクロチアニジン４８質量％含有スラリー液Ａをビーズミルで湿式粉砕した。その後、湿式粉砕したスラリー液Ａのうちの２８３ｇに、タケネートＤ−１４０Ｎ２１３ｇを加え、均一に攪拌しスラリー液Ｂを得た。
【０２７４】
その後、得られたスラリー液Ｂのうちの２４８ｇを、ＰＶＡ−２１７  ５０．４ｇおよびニューカルゲンＦＳ−４  ３．６ｇを含む水溶液４９２ｇに加えて、微少滴になるようにホモミクサーで常温下で、数分間、回転数５０００ｒｐｍで攪拌した。
【０２７５】
次いで、この混合液を緩やかに攪拌しながら、水２０７ｇおよびスラリー液Ｂの残りの２４８ｇを投入し攪拌を継続した。その後常温下でホモミクサーで、数分間、回転数２５００ｒｐｍで攪拌した。
【０２７６】
次いで、この混合液を７５℃の恒温槽中で３時間緩やかに攪拌させながら、ＤＥＴＡを７．６ｇ滴下させて、これらを界面重合させることにより、クロチアニジンがポリウレタンおよびポリウレアからなる膜に内包させて製剤化して、マイクロカプセルを得た。マイクロカプセルの平均粒子径は、１０μｍであった。
【０２７７】
その後、これにレオジック２６０Ｈ  ０．５質量％水溶液４５０ｇ、プロピレングリコール５４ｇ、水９３．４ｇを加え全体の質量を１８００ｇとして、クロチアニジンの濃度を７．５質量％に調整した。
【０２７８】
調製例２
（クロチアニジンを含有する第１のマルチドメイン型粒子（第１の粒子）の製造）
（製造方法：懸濁重合）
まず、ＤＶＢ−５７０  ５５０ｇと、ＤＩＳＰＥＲＢＹＫ−１６４  ６０．５ｇとを、均一になるまで撹拌混合した後、さらに、クロチアニジン３８５ｇを加え、ホモディスパーで攪拌混合して、クロチアニジン３８．７％含有スラリーを得た。得られたスラリーをビーズミルに投入して、１５分間湿式粉砕して、クロチアニジン３８．７％含有スラリー（スラリーＢ）を得た。スラリーＢにおけるクロチアニジンのメジアン径は、４６８ｎｍであった。
【０２７９】
次いで、２００ｍＬのビーカーに、スラリーＢ  １００ｇ、および、ジラウロイルパーオキシド５００ｍｇを仕込み、室温で攪拌することにより、ジラウロイルパーオキシドをスラリーＢに溶解させた。
【０２８０】
別途、５００ｍＬのビーカーに、イオン交換水２５７．５ｇ、ＰＶＡ−２１７の１０％水溶液４０ｇおよびプロノン２０８の１％水溶液１ｇを仕込み、室温で攪拌することにより、均一な水溶液を得た。
【０２８１】
次いで、５００ｍＬのビーカーに、ジラウロイルパーオキシドを配合したスラリーＢを加え、ホモミクサーにより回転数６０００ｒｐｍで５分間攪拌することにより、スラリーＢを水分散させて、懸濁液（水分散液）を調製した。
【０２８２】
その後、懸濁液（水分散液）を、攪拌器、還流冷却器、温度計および窒素導入管を装備した５００ｍＬ４頚コルベンに移し、窒素気流下、攪拌しながら昇温して、懸濁重合を実施した。
【０２８３】
懸濁重合は、５５℃到達時点を重合開始とし、その後、７０±１℃で５時間、８０±１℃で２時間、連続して実施した。
【０２８４】
その後、反応後の懸濁液を３０℃以下に冷却することにより、クロチアニジンを含有する第１のマルチドメイン型粒子の懸濁液（懸濁剤）を得た。第１のマルチドメイン型粒子のメジアン径は、２８．２μｍであった。
【０２８５】
また、この懸濁液の粒子についてＴＥＭ観察した結果、第１のマルチドメイン型粒子であることを確認した。具体的には、懸濁液（懸濁剤）を、凍結乾燥し、ビスフェノール型液状エポキシ樹脂に分散して、アミンで硬化させる。これをウルトラミクロトームで切断することにより断面を出し、四酸化ルテニウムによって染色、これをウルトラミクロトームで超薄切片に切り出しサンプルを調製した。調製したサンプルを、透過型電子顕微鏡（型番「Ｈ−７１００」、日立製作所社製）で、ＴＥＭ観察した。第１のマルチドメイン型粒子のＴＥＭ写真の画像処理図を図２に示す。
【０２８６】
調製例３
（エトフェンプロックスを含有する第１の相溶系粒子（第１の粒子）の製造
（製造方法：懸濁重合）
２００ｍＬのビーカーに、エトフェンプロックス４０ｇ、ＭＭＡ４２ｇ、ＥＧＤＭＡ１８ｇおよびジラウロイルパーオキシド５００ｍｇを仕込み、室温で攪拌することにより、均一な疎水性溶液を調製した。
【０２８７】
別途、５００ｍＬのビーカーにイオン交換水２５８．５ｇ、ＰＶＡ−２１７の１０％水溶液４０ｇおよびプロノン２０８の１％水溶液１ｇを仕込み、室温で攪拌することにより、均一な水溶液を得た。
【０２８８】
次いで、５００ｍＬのビーカーに、疎水性溶液を加え、ホモミクサーにより回転数３０００ｒｐｍで１０分間攪拌することにより、疎水性溶液を懸濁させた。
【０２８９】
その後、懸濁液を、攪拌器、還流冷却器、温度計および窒素導入管を装備した５００ｍＬ４頚コルベンに移し、窒素気流下、攪拌しながら昇温して、懸濁重合を実施した。
【０２９０】
懸濁重合は、５５℃到達時点を重合開始とし、その後、６０±２℃で１時間、７０±２℃で３時間、８０±２℃で２時間、連続して実施した。
【０２９１】
その後、反応後の懸濁液を３０℃以下に冷却することにより、エトフェンプロックスを含有する第１の相溶系粒子の懸濁液を得た。
【０２９２】
第１の相溶系粒子のメジアン径は、１０．１μｍであった。
【０２９３】
また、この懸濁液の粒子についてＴＥＭ観察した結果、第１の相溶系粒子であることを確認した。調製例３の粒子のＴＥＭ写真を図３に示す。図３から分かるように、ＴＥＭ観察によって、粒子が、均一な構造、つまり、エトフェンプロックスと重合体とが相溶する均一相を有することを確認した。
【０２９４】
また、図３から分かるように、調製例３のＴＥＭ写真では、エトフェンプロックスの濃度の高い相が粒子の表面に近い層を形成し、濃度の低い相がその内側の部分を形成している。それぞれの相において、エトフェンプロックスと重合体とは相溶している。
【０２９５】
調製例４
（プロピコナゾールおよびＩＰＢＣを含有する第２の相溶系粒子（第２の粒子）の製造）
（製造方法：ミニエマルション重合）
２００ｍＬの容器に、ＩＰＢＣ２４ｇ、プロピコナゾール５６ｇ、ＭＭＡ１８．８ｇ、ＥＧＤＭＡ１．２ｇおよびジラウロイルパーオキシド０．５ｇを仕込み、室温で攪拌することにより、均一な疎水性溶液を調製した。
【０２９６】
別途、５００ｍＬのビーカーに、脱イオン水１０６．４６ｇ、ペレックスＳＳ−Ｌ２．８ｇ、ＰＶＡ−２１７（１０％）水溶液４０ｇおよびデモールＮＬ０．２４ｇを仕込み、室温で攪拌することにより、均一な乳化剤水溶液を調製した。
【０２９７】
次いで、５００ｍＬビーカーの乳化剤水溶液に、疎水性溶液を加え、ホモミクサーにより回転数１２０００ｒｐｍで５分間攪拌することにより、疎水性溶液を乳化剤水溶液中に乳化させて、ミニエマルションを調製した。
【０２９８】
その後、調製したミニエマルションを、攪拌器、還流冷却器、温度計および窒素導入管を装備した３００ｍＬの４口フラスコに移し、窒素気流下、６ｃｍ径の攪拌器により回転数２００ｒｐｍ（周速３７．７ｍ／分）で攪拌しながら昇温して、ミニエマルション重合を実施した。
【０２９９】
ミニエマルション重合は、５５℃到達時点を重合開始とし、その後、６２±２℃で３時間、７０±２℃で２時間、連続して実施した。続いて、反応液の温度を８０±２℃に昇温し、２時間熟成した。
【０３００】
その後、反応液を３０℃以下に冷却することにより、ＩＰＢＣおよびプロピコナゾールを含有する第２の相溶系粒子の乳濁液を得た。第２の相溶系粒子のメジアン径は、４２９ｎｍであった。
【０３０１】
調製例５〜７
（プロピコナゾールおよびＩＰＢＣを含有する第２の相溶系粒子（第２の粒子）の製造）
表１に従って処方を変更した以外は、調製例４と同様に処理して、ＩＰＢＣおよびプロピコナゾールを含有する第２の相溶系粒子の乳濁液を得た。メジアン径を表１に記載する。
【０３０２】
【表１】
0006646950.tif 000002
調製例８
（プロピコナゾールおよびＩＰＢＣを含有する第１の相溶系粒子（第１の粒子）の製造）
（製造方法：懸濁重合）
２００ｍＬのビーカーに、ＩＰＢＣ１２ｇ、プロピコナゾール２８ｇ、ＭＭＡ４２ｇ、ＥＧＤＭＡ１８ｇおよびジラウロイルパーオキシド５００ｍｇを仕込み、室温で攪拌することにより、均一な疎水性溶液を調製した。
【０３０３】
別途、５００ｍＬのビーカーにイオン交換水２５８．５ｇ、ＰＶＡ−２１７の１０％水溶液４０ｇおよびプロノン２０８の１％水溶液１ｇを仕込み、室温で攪拌することにより、均一な水溶液を得た。
【０３０４】
次いで、５００ｍＬのビーカーに、疎水性溶液を加え、ホモミクサーにより回転数３０００ｒｐｍで１０分間攪拌することにより、疎水性溶液を懸濁させた。
【０３０５】
その後、懸濁液を、攪拌器、還流冷却器、温度計および窒素導入管を装備した５００ｍＬ４頚コルベンに移し、窒素気流下、攪拌しながら昇温して、懸濁重合を実施した。
【０３０６】
懸濁重合は、５５℃到達時点を重合開始とし、その後、６０±２℃で１時間、７０±２℃で３時間、８０±２℃で２時間、連続して実施した。
【０３０７】
その後、反応後の懸濁液を３０℃以下に冷却することにより、プロピコナゾールおよびＩＰＢＣを含有する第１の相溶系粒子の懸濁液を得た。
【０３０８】
第１の相溶系粒子のメジアン径は、９．８μｍであった。
【０３０９】
また、この懸濁液の粒子についてＴＥＭ観察した結果、第１の相溶系粒子であることを確認した。調製例８の粒子のＴＥＭ写真を図４に示す。図４から分かるように、ＴＥＭ観察によって、粒子が、均一な構造、つまり、プロピコナゾールおよびＩＰＢＣと重合体とが相溶する均一相を有することを確認した。
【０３１０】
調製例９
（ＩＰＢＣを含有する第２の相溶系粒子（第２の粒子）の製造）
（製造方法：ミニエマルション重合）
２００ｍＬの容器に、ＩＰＢＣ２５ｇ、ＭＭＡ７５ｇおよびジラウロイルパーオキシド０．５ｇを仕込み、室温で攪拌することにより、均一な疎水性溶液を調製した。
【０３１１】
別途、５００ｍＬのビーカーに、脱イオン水１２５．５ｇ、ネオコールＳＷ−Ｃ  ４．０ｇおよびノイゲンＥＡ−１７７の２５質量％水溶液２０ｇを仕込み、室温で攪拌することにより、均一な乳化剤水溶液を調製した。
【０３１２】
次いで、５００ｍＬビーカーの乳化剤水溶液に、疎水性溶液を加え、ホモミクサーにより回転数１２０００ｒｐｍで５分間攪拌することにより、疎水性溶液を乳化剤水溶液中に乳化させて、ミニエマルションを調製した。
【０３１３】
その後、調製したミニエマルションを、攪拌器、還流冷却器、温度計および窒素導入管を装備した３００ｍＬの４口フラスコに移し、窒素気流下、６ｃｍ径の攪拌器により回転数１２５ｒｐｍ（周速２３．６ｍ／分）で攪拌しながら昇温して、ミニエマルション重合を実施した。
【０３１４】
ミニエマルション重合は、５５℃到達時点を重合開始とし、その後、６０±２℃で１時間、７０±２℃で３．５時間、連続して実施した。続いて、反応液の温度を７８±２℃に昇温し、その温度で２．５時間、熟成した。
【０３１５】
その後、反応液を３０℃以下に冷却することにより、ＩＰＢＣを含有する第２の相溶系粒子の乳濁液を得た。第２の相溶系粒子のメジアン径は、２０１ｎｍであった。
【０３１６】
調製例１０
（ＩＰＢＣを含有する第１の相溶系粒子（第１の粒子）の製造）
（製造方法：懸濁重合）
２００ｍＬのビーカーに、ＩＰＢＣ４０ｇ、ＭＭＡ４２ｇ、ＥＧＤＭＡ１８ｇおよびジラウロイルパーオキシド５００ｍｇを仕込み、室温で攪拌することにより、均一な疎水性溶液を調製した。
【０３１７】
別途、５００ｍＬのビーカーにイオン交換水２５８．５ｇ、ＰＶＡ−２１７の１０％水溶液４０ｇおよびプロノン２０８の１％水溶液１ｇを仕込み、室温で攪拌することにより、均一な水溶液を得た。
【０３１８】
次いで、５００ｍＬのビーカーに、疎水性溶液を加え、ホモミクサーにより回転数３０００ｒｐｍで１０分間攪拌することにより、疎水性溶液を懸濁させた。
【０３１９】
その後、懸濁液を、攪拌器、還流冷却器、温度計および窒素導入管を装備した５００ｍＬ４頚コルベンに移し、窒素気流下、攪拌しながら昇温して、懸濁重合を実施した。
【０３２０】
懸濁重合は、５５℃到達時点を重合開始とし、その後、６０±２℃で１時間、７０±２℃で３時間、８０±２℃で２時間、連続して実施した。
【０３２１】
その後、反応後の懸濁液を３０℃以下に冷却することにより、ＩＰＢＣを含有する第１の相溶系粒子の懸濁液を得た。
【０３２２】
第１の相溶系粒子のメジアン径は、７．４μｍであった。
【０３２３】
また、この懸濁液の粒子についてＴＥＭ観察した結果、第１の相溶系粒子であることを確認した。調製例１０の粒子のＴＥＭ写真を図５に示す。図５から分かるように、ＴＥＭ観察によって、粒子が、均一な構造、つまり、ＩＰＢＣと重合体とが相溶する均一相を有することを確認した。
【０３２４】
調製例１１
（ＩＰＢＣのフロアブル粒子を含有するフロアブル剤（第１の粒子）の製造）
（製造方法：湿式粉砕）
ＩＰＢＣ３０ｇ、ＤＫエステルＦ−１６０  １．５ｇ、メチルセルロース２ｇ、ペレックスＳＳ−Ｌ０．６ｇ、ノプコ８０３４−Ｌ  ０．２ｇを水６５．７ｇに加えて攪拌して混合した後、さらにビーズミル（ダイノーミル、Ｔｙｐ  ＫＤＬ  Ａ、ガラスビーズ径０．５ｍｍ）で湿式粉砕することにより、ＩＰＢＣのフロアブル粒子を３０％含有するフロアブル剤を得た。ＩＰＢＣのフロアブル粒子のメジアン径は、８．４μｍであった。
【０３２５】
調製例１２
（プロピコナゾールを含有する第２の相溶系粒子（第２の粒子）の製造）
（製造方法：ミニエマルション重合）
２００ｍＬの容器に、プロピコナゾール４５ｇ、ＭＭＡ５１．７ｇ、ＥＧＤＭＡ３．３ｇおよびジラウロイルパーオキシド０．５ｇを仕込み、室温で攪拌することにより、均一な疎水性溶液を調製した。
【０３２６】
別途、５００ｍＬのビーカーに、脱イオン水１５７．２６ｇ、ネオコールＳＷ−Ｃ  ２．０ｇ、ＰＶＡ−２１７（１０質量％）水溶液４０ｇおよびデモールＮＬ０．２４ｇを仕込み、室温で攪拌することにより、均一な乳化剤水溶液を調製した。
【０３２７】
次いで、５００ｍＬビーカーの乳化剤水溶液に、疎水性溶液を加え、ホモミクサーにより回転数１４０００ｒｐｍで１０分間攪拌することにより、疎水性溶液を乳化剤水溶液中に乳化させて、ミニエマルションを調製した。
【０３２８】
その後、調製したミニエマルションを、攪拌器、還流冷却器、温度計および窒素導入管を装備した３００ｍＬの４口フラスコに移し、窒素気流下、６ｃｍ径の攪拌器により回転数２００ｒｐｍ（周速３７．７ｍ／分）で攪拌しながら昇温して、ミニエマルション重合を実施した。
【０３２９】
ミニエマルション重合は、５５℃到達時点を重合開始とし、その後、６０±２℃で３時間、７０±２℃で２時間、連続して実施した。
【０３３０】
続いて、反応液の温度を８０±２℃に昇温し、２時間熟成した。
【０３３１】
その後、反応液を３０℃以下に冷却することにより、プロピコナゾールを含有する第２の相溶系粒子の乳濁液を得た。第２の相溶系粒子のメジアン径は、１６６ｎｍであった。
【０３３２】
調製例１３
（カプサイシンを含有する第１のマルチドメイン型粒子（第１の粒子）の製造）
２００ｍＬの容器に、カプサイシン２０ｇ、ｉ−ＢＭＡ５６ｇ、ＥＧＤＭＡ２４ｇおよびジラウロイルパーオキシド  ０．５ｇを仕込み、室温（２５℃）で攪拌することにより、均一な疎水性溶液を調製した。
【０３３３】
別途、５００ｍＬのビーカーに、脱イオン水２５８．２６ｇ、デモールＮＬ  ０．２４ｇ、プロノン２０８の１％水溶液１ｇ、ＰＶＡ−２１７の１０％水溶液４０ｇを仕込み、室温で攪拌することにより、均一な水溶液を調製した。
【０３３４】
次いで、疎水性溶液を５００ｍＬビーカーの水溶液に加え、Ｔ．Ｋ．ホモミクサーＭＡＲＫ２．５型（プライミクス社製）により回転数２０００ｒｐｍで５分間攪拌することにより、疎水性溶液を水溶液中に分散させて、水分散液を調製した。
【０３３５】
その後、水分散液を、攪拌器、還流冷却器、温度計および窒素導入管を装備した５００ｍＬの４口フラスコに移し、窒素気流下、６ｃｍ径の攪拌器により回転数１００ｒｐｍ（周速１８．９ｍ／分）で攪拌しながら、４口フラスコをウォーターバスにより、昇温して、懸濁重合（ラジカル重合）を実施した。
【０３３６】
懸濁重合は、５５℃到達時点を重合開始とし、その後、６０±２℃で１時間、７０±２℃で３時間、連続して実施した。
【０３３７】
続いて、ウォーターバスを昇温して、反応液の温度を８０±２℃に昇温し、３時間熟成した。
【０３３８】
その後、反応液を３０℃以下に冷却することにより、カプサイシンを含有する、メジアン径４０μｍの第１のマルチドメイン型粒子（第１の粒子）を含有する懸濁液を得た。
【０３３９】
各調製例の調製方法などを表２に示す。
【０３４０】
【表２】
0006646950.tif 000003
［木材保存剤の調製］
実施例１〜１５および比較例１〜３
表３に記載の配合処方に従って、各調製例で調製した第１処理剤および第２処理剤ならびに水を配合して、木材保存剤を調製した。
【０３４１】
［木材保存剤の評価］
（防腐試験）
実施例１〜５および比較例１、２の木材保存剤を純水で２０倍に希釈し、実施例６〜１２、１４、１５および比較例３の木材保存剤を純水で１０倍に希釈し、実施例１３の木材保存剤を純水で８倍に希釈して用いて、社団法人日本木材保存協会が定める「表面処理用木材防腐剤の室内防腐効力試験方法および性能基準（ＪＷＰＳ−ＦＷ−Ｓ．１）」に準拠して、防腐試験を実施した。また、木材保存剤を使用しない防腐試験（コントロール）についても、比較例４として実施した。これらの防腐試験では、試験対象としての腐朽菌を、オオウズラタケおよびカワラタケとし、木材の質量減少率（％）を測定し、以下の基準で適合／不適を評価した。なお、質量減少率は、３％以下が、木材保存剤の合格の規定値とされている。
【０３４２】
それらの結果を、表３に示す。
【０３４３】
適合：  質量減少率が３％以下である
不適：  質量減少率が３％を超える
【０３４４】
【表３】
0006646950.tif 000004
表３中の数値は、配合質量部数であり、上欄は、各処理剤の配合部数、下欄は、有効成分の配合部数を示す。ただし、実施例１〜６、１５および比較例３における第２の処理剤欄中、左欄の数値は、第２の処理剤の配合部数を示し、右欄の数値は、有効成分の配合部数を示す。また、比較例１〜３における第１の処理剤欄中、左欄の数値は、第１の処理剤の配合部数を示し、右欄の数値は、有効成分の配合部数を示す。
【０３４５】
［木材保護塗料の調製］
実施例１６〜３０および比較例５〜７
表４に記載の処方に従って、キシラデコールインテリアファイン  ピニー（商品名、主成分：アクリル樹脂、日本エンバイロケミカルズ社製）をディスパーで撹拌しながら、これに、実施例１〜１４および比較例１〜３の木材保存剤のそれぞれを配合し、さらに、常温下で、３０分間、撹拌して混合することにより、実施例１６〜３０および比較例５〜７の木材保護塗料のそれぞれを調製した。
【０３４６】
［木材保護塗料の評価］
（防腐試験）  
木材保護塗料をそのまま原液として用いて、社団法人日本木材保存協会が定める「表面処理用木材防腐剤の室内防腐効力試験方法および性能基準（ＪＷＰＳ−ＦＷ−Ｓ．１）」に準拠して、防腐試験を実施した。防腐試験には、６ケ月間、屋外に放置した（紫外線暴露処理した）木材を供した。また、木材保存剤を添加していないキシラデコールインテリアファイン  ピニーを塗布した防腐試験（コントロール）を比較例８とし、また、木材保護塗料を塗布しない防腐試験（無塗装）を比較例９として実施した。これらの防腐試験では、試験対象としての腐朽菌を、オオウズラタケおよびカワラタケとし、木材の質量減少率（質量％）を測定した。なお、質量減少率は、３質量％以下が、木材保護塗料の合格の規格値とされている。その結果を表４に示す。
【０３４７】
適合：質量減少率が３％以下である。
不適：質量減少率が３％を超える。
【０３４８】
（防かび試験）
木材保護塗料をそのまま原液として用いて、社団法人日本木材保存協会規格第２号に準拠して、防かび試験を実施した。防腐試験には、６ケ月間、屋外に放置した（紫外線暴露処理した）木材を供した。また、木材保存剤を添加していないキシラデコールインテリアファインのみを塗布した防かび試験（コントロール）を比較例１０とし、木材保護塗料を塗布しない防腐試験（無塗装）を比較例１１として実施した。これらの防かび試験では、試験対象としてのかびを、アスペリギルス  ニガー（Ａｓｐｅｒｇｉｌｌｕｓ  Ｎｉｇｅｒ）およびペニシリウム  フニクロサム（Ｐｅｎｉｃｉｌｌｉｕｍ  ｆｕｎｉｃｕｌｏｓｕｍ）とした。木材の質量減少率（質量％）を測定した。防かび試験の評価は、下記のとおりとした。その結果を表４に示す。
【０３４９】
０    試験体（木材）にかびの発育が全く認められない。
１    試験体の側面のみにかびの発育が認められる。
２    試験体の上面の面積の１／３未満にかびの発育が認められる。
３    試験体の上面の面積の１／３以上にかびの発育が認められる。
【０３５０】
【表４】
0006646950.tif 000005
【産業上の利用可能性】
【０３５１】
処理剤は、例えば、水系木材保存剤、例えば、水系塗料、例えば、建材などに利用することができる。
【図１】
0006646950.tif 000006
【図２】
0006646950.tif 000007
【図３】
0006646950.tif 000008
【図４】
0006646950.tif 000009
【図５】
0006646950.tif 000010